(57)【要約】  本発明は、１〜１０ｇ／ｍ２の坪量を有する通気性フィルム、通気性フィルムを製造するためのプロセス、通気性フィルム中のフィラーとしての表面処理フィラー材料製品の使用、通気性フィルムを含む物品並びに衛生用途、医療用途、ヘルスケア用途、ろ過材料、ジオテキスタイル製品、農業用途、園芸用途、衣類、履物製品、鞄製品、家庭用途、工業用途、包装用途、建築用途、又は建設における通気性フィルムの使用に関する。【選択図】図１
2019503408.tif 000002
【特許請求の範囲】
【請求項１】
少なくとも１つの熱可塑性ポリマー及び表面処理フィラー材料製品を含む、１〜１０ｇ／ｍ２の坪量を有する通気性フィルムであって、前記表面処理フィラー材料製品が、
Ａ）少なくとも１つの粉砕炭酸カルシウム含有フィラー材料であって、
−０．１μｍ〜７μｍの範囲の重量中央粒径ｄ５０、
−≦１５μｍのトップカット粒径ｄ９８、
−窒素及びＩＳＯ９２７７にしたがうＢＥＴ法を使用して測定される、０．５〜１５０ｍ２／ｇの比表面積（ＢＥＴ）、並びに
−前記少なくとも１つの粉砕炭酸カルシウム含有フィラー材料の全乾燥重量に基づいて、≦１重量％の残留全含水率、
を有する材料、並びに
Ｂ）前記少なくとも１つの粉砕炭酸カルシウム含有フィラー材料の表面の処理層であって、
ｉ．１つ以上リン酸モノエステル及びその塩反応生成物並びに／若しくは１つ以上のリン酸ジエステル及びその塩反応生成物のリン酸エステルブレンド、並びに／又は
ｉｉ．少なくとも１つの飽和脂肪族直鎖若しくは分岐鎖カルボン酸及びその塩反応生成物、並びに／又は
ｉｉｉ．少なくとも１つの脂肪族アルデヒド及び／若しくはその塩反応生成物、並びに／又は
ｉｖ．少なくとも１つのポリジアルキルシロキサン、並びに／又は
ｖ．ｉ．〜ｉｖ．による前記材料の混合物、
を含む処理層
を含み、
表面処理フィラー材料製品が、前記少なくとも１つの粉砕炭酸カルシウム含有フィラー材料の全乾燥重量に基づいて、０．１〜３重量％の量で処理層を含む、通気性フィルム。
【請求項２】
前記少なくとも１つの粉砕炭酸カルシウム含有フィラー材料が、湿式粉砕炭酸カルシウム含有フィラー材料である、請求項１に記載の通気性フィルム。
【請求項３】
前記少なくとも１つの熱可塑性ポリマーが、好ましくはポリプロピレン、ポリエチレン、ポリブチレン、及びそれらの混合物からなる群から選択され、かつより好ましくは高密度ポリエチレン（ＨＤＰＥ）、直鎖状低密度ポリエチレン（ＬＬＤＰＥ）、低密度ポリエチレン（ＬＤＰＥ）、超低密度ポリエチレン（ＵＬＤＰＥ）、極低密度ポリエチレン（ＶＬＤＰＥ）、及びそれらの混合物からなる群から選択される、ポリオレフィンである、請求項１又は２に記載の通気性フィルム。
【請求項４】
前記通気性フィルムが、通気性フィルムの全重量に基づいて、１〜８５重量％、好ましくは２〜８０重量％、より好ましくは５〜７５重量％、更により好ましくは１０〜６５重量％、及び最も好ましくは１５重量％〜６０重量％の量で前記表面処理フィラー材料製品を含む、請求項１〜３のいずれか一項に記載の通気性フィルム。
【請求項５】
前記少なくとも１つの粉砕炭酸カルシウム含有フィラー材料が、天然粉砕炭酸カルシウム、沈降炭酸カルシウム、改質炭酸カルシウム、表面処理炭酸カルシウム、又はそれらの混合物、及び好ましくは天然粉砕炭酸カルシウムである、請求項１〜４のいずれか一項に記載の通気性フィルム。
【請求項６】
前記少なくとも１つの粉砕炭酸カルシウム含有フィラー材料が、
ａ）０．２５μｍ〜５μｍ、好ましくは０．５μｍ〜４μｍ、及び最も好ましくは０．６μｍ〜１μｍの重量中央粒径ｄ５０、並びに／又は
ｂ）≦１２．５μｍの、好ましくは≦１０μｍの、より好ましくは≦７．５μｍの及び最も好ましくは≦３μｍのトップカット粒径ｄ９８、並びに／又は
ｃ）すべての粒子の少なくとも６５重量％、好ましくは少なくとも７０重量％、更により好ましくは少なくとも７５重量％及び最も好ましくは少なくとも８０重量％が＜１μｍの粒径を有するような細かさ、
を有する、請求項１〜５のいずれか一項に記載の通気性フィルム。
【請求項７】
前記少なくとも１つの粉砕炭酸カルシウム含有フィラー材料が、窒素及びＩＳＯ９２７７にしたがうＢＥＴ法を使用して測定される、０．５〜５０ｍ２／ｇ、より好ましくは０．５〜３５ｍ２／ｇ、及び最も好ましくは０．５〜１５ｍ２／ｇの比表面積（ＢＥＴ）を有する、請求項１〜６のいずれか一項に記載の通気性フィルム。
【請求項８】
前記少なくとも１つの粉砕炭酸カルシウム含有フィラー材料が、前記少なくとも１つの粉砕炭酸カルシウム含有フィラー材料の全乾燥重量に基づいて、０．０１〜０．２重量％、好ましくは０．０２〜０．１５重量％、及び最も好ましくは０．０４〜０．１５重量％の残留全含水率を有する、請求項１〜７のいずれか一項に記載の通気性フィルム。
【請求項９】
前記少なくとも１つの粉砕炭酸カルシウム含有フィラー材料の表面の処理層が、少なくとも１つの飽和脂肪族直鎖若しくは分岐鎖カルボン酸及びそれらの塩反応生成物を含み、好ましくは前記少なくとも１つの飽和脂肪族直鎖若しくは分岐鎖カルボン酸が、ペンタン酸、ヘキサン酸、ヘプタン酸、オクタン酸、ノナン酸、デカン酸、ウンデカン酸、ラウリン酸、トリデカン酸、ミリスチン酸、ペンタデカン酸、パルミチン酸、ヘプタデカン酸、ステアリン酸、ノナデカン酸、アラキジン酸、ヘンイコシル酸、ベヘン酸、トリコシル酸、リグノセリン酸及びそれらの混合物からなるカルボン酸からなる群から選択される、請求項１〜８のいずれか一項に記載の通気性フィルム。
【請求項１０】
前記表面処理フィラー材料製品が、２３℃（±２℃）の温度で、０．１〜１ｍｇ／ｇ、好ましくは０．２〜０．９ｍｇ／ｇ、及び最も好ましくは０．２〜０．８ｍｇ／ｇの水分吸収を有する、請求項１〜９のいずれか一項に記載の通気性フィルム。
【請求項１１】
前記表面処理フィラー材料製品が、≧２５０℃の、好ましくは≧２６０℃の、及び最も好ましくは≧２７０℃の揮発開始温度を有する、請求項１〜１０のいずれか一項に記載の通気性フィルム。
【請求項１２】
前記フィルムが、５〜１０ｇ／ｍ２、好ましくは６〜１０ｇ／ｍ２、より好ましくは７〜９ｇ／ｍ２及び最も好ましくは約８ｇ／ｍ２の坪量を有する、請求項１〜１１のいずれか一項に記載の通気性フィルム。
【請求項１３】
１〜１０ｇ／ｍ２の坪量を有する通気性フィルムを製造するためのプロセスであって、
ａ）少なくとも１つの熱可塑性ポリマー及び表面処理フィラー材料製品を含む組成物を提供する工程、並びに
ｂ）工程ａ）の前記組成物からフィルムを形成する工程、並びに
ｃ）工程ｂ）で得られた前記フィルムを少なくとも１方向に延伸する工程
を含み、
前記表面処理フィラー材料製品が、
Ａ）少なくとも１つの粉砕炭酸カルシウム含有フィラー材料であって、
−０．１μｍ〜７μｍの範囲の重量中央粒径ｄ５０、
−≦１５μｍのトップカット粒径ｄ９８、
−窒素及びＩＳＯ９２７７にしたがうＢＥＴ法を使用して測定される、０．５〜１５０ｍ２／ｇの比表面積（ＢＥＴ）、並びに
−前記少なくとも１つの粉砕炭酸カルシウム含有フィラー材料の全乾燥重量に基づいて、≦１重量％の残留全含水率、
を有する材料、並びに
Ｂ）前記少なくとも１つの粉砕炭酸カルシウム含有フィラー材料の表面の処理層であって、
ｉ．１つ以上リン酸モノエステル及びその塩反応生成物並びに／若しくは１つ以上のリン酸ジエステル及びその塩反応生成物のリン酸エステルブレンド、並びに／又は
ｉｉ．少なくとも１つの飽和脂肪族直鎖若しくは分岐鎖カルボン酸及びその塩反応生成物、並びに／又は
ｉｉｉ．少なくとも１つの脂肪族アルデヒド及び／若しくはその塩反応生成物、並びに／又は
ｉｖ．少なくとも１つのポリジアルキルシロキサン、並びに／又は
ｖ．ｉ．〜ｉｖ．による前記材料の混合物、
を含む処理層
を含み、
表面処理フィラー材料製品が、前記少なくとも１つの粉砕炭酸カルシウム含有フィラー材料の全乾燥重量に基づいて、０．１〜３重量％の量で前記処理層を含む、プロセス。
【請求項１４】
工程ａ）において提供される前記組成物が、前記少なくとも１つの熱可塑性ポリマー及び前記表面処理フィラー材料製品を混合及び／又は混錬して混合物を形成すること及び得られた混合物を水中で連続的にペレット化することによって得られるマスターバッチ又は化合物である、請求項１３に記載のプロセス。
【請求項１５】
１〜１０ｇ／ｍ２の坪量を有する通気性フィルム中のフィラーとしての表面処理フィラー材料製品の使用であって、前記表面処理フィラー材料製品が、
Ａ）少なくとも１つの粉砕炭酸カルシウム含有フィラー材料であって、
−０．１μｍ〜７μｍの範囲の重量中央粒径ｄ５０、
−≦１５μｍのトップカット粒径ｄ９８、
−窒素及びＩＳＯ９２７７にしたがうＢＥＴ法を使用して測定される、０．５〜１５０ｍ２／ｇの比表面積（ＢＥＴ）、並びに
−前記少なくとも１つの粉砕炭酸カルシウム含有フィラー材料の全乾燥重量に基づいて、≦１重量％の残留全含水率、
を有する材料、並びに
Ｂ）前記少なくとも１つの粉砕炭酸カルシウム含有フィラー材料の表面の処理層であって、
ｉ．１つ以上リン酸モノエステル及びその塩反応生成物並びに／若しくは１つ以上のリン酸ジエステル及びその塩反応生成物のリン酸エステルブレンド、並びに／又は
ｉｉ．少なくとも１つの飽和脂肪族直鎖若しくは分岐鎖カルボン酸及びその塩反応生成物、並びに／又は
ｉｉｉ．少なくとも１つの脂肪族アルデヒド及び／若しくはその塩反応生成物、並びに／又は
ｉｖ．少なくとも１つのポリジアルキルシロキサン、並びに／又は
ｖ．ｉ．〜ｉｖ．による前記材料の混合物、
を含む処理層
を含み、
前記表面処理フィラー材料製品が、前記少なくとも１つの粉砕炭酸カルシウム含有フィラー材料の全乾燥重量に基づいて、０．１〜３重量％の量で前記処理層を含む、使用。
【請求項１６】
衛生用品、医療製品、ヘルスケア製品、フィルター製品、ジオテキスタイル製品、農業製品、園芸製品、衣類、履物製品、鞄製品、家庭製品、工業製品、包装製品、建築製品、及び建設製品からなる群から選択される、請求項１〜１２のいずれか一項に記載の１〜１０ｇ／ｍ２の坪量を有する通気性フィルムを含む物品。
【請求項１７】
衛生用途、医療用途、ヘルスケア用途、ろ過材料、ジオテキスタイル製品、農業用途、園芸用途、衣類、履物製品、鞄製品、家庭用途、工業用途、包装用途、建築用途、又は建設における、請求項１〜１２のいずれか一項に記載の１〜１０ｇ／ｍ２の坪量を有する通気性フィルムの使用。
【発明の詳細な説明】
【技術分野】
【０００１】
本発明は、１〜１０ｇ／ｍ２の坪量を有する通気性フィルム、通気性フィルムを製造するためのプロセス、通気性フィルム中のフィラーとしての表面処理フィラー材料製品の使用、通気性フィルムを含む物品並びに衛生用途、医療用途、ヘルスケア用途、ろ過材料、ジオテキスタイル製品、農業用途、園芸用途、衣類、履物製品、鞄製品、家庭用途、工業用途、包装用途、建築用途、又は建設における通気性フィルムの使用に関する。
【背景技術】
【０００２】
衛生用品用の最初の通気性フィルムは、日本で早くも１９８３年に開発された。通気性フィルムの製造は、米国で１９９０年代半ばに、欧州でその後始まり、それらは、急速に大きな市場占有率を占めた。現在、通気性フィルムは、用途に関して２つの主要な分野：幼児用おむつ、女性用衛生パッド（ナプキン、パンティライナー）又は成人用失禁製品などの個人的衛生用品、及び屋根下葺メンブレン、ハウスラップ（ｈｏｕｓｅ  ｗｒａｐｓ）又は壁紙などの建設産業、を有する。しかし、これらのフィルムの特定の透過特性はまた、医療及び工業用途における使い捨て衣類など、他の産業においても使用される。
【０００３】
通気性フィルムは通常、熱可塑性ポリマーと炭酸カルシウムなどの無機フィラーのブレンドを含み、キャスティング又はブローイングとそれに続くフィルムの延伸によって上記ブレンドからフィルムを形成することによって製造される。延伸プロセスは、無機フィラー粒子の表面からポリマーを剥離し、これがミクロ細孔を製造し、フィルム断面における「空隙」としばしば称され、これが最終使用時に水蒸気の通過を可能にする。
【０００４】
無機鉱物フィラーの使用によって直面する問題は、鉱物フィラーに関連する揮発性物質の存在である。このような揮発性物質は、フィラーの適用時に達する温度で発生する場合があり、このような鉱物フィラー含有製品の加工時に最終鉱物含有ポリマー製品の品質の劣化をもたらす場合がある。更に、このような関連する揮発性物質は、通気性フィルムの引張強度及び引裂強度の低下をもたらす場合があり、通気性フィルムの視覚的側面、特にその視覚的均一性を悪化させる場合がある。揮発性物質はまた、配合工程時に鉱物充填ポリマー溶融体の過剰な発泡を生じさせ、真空引き時に望ましくない生成物の蓄積を引き起こし、したがって生産率の低下を余儀なくする場合がある。
【０００５】
上記揮発性物質は、例えば、鉱物フィラーと元々関連する場合があり（「固有揮発性物質」）、特に水と関連し、及び／又は鉱物フィラーの処理時に導入されて、例えば、鉱物フィラーをプラスチック媒体内により分散させる場合もある（「添加揮発性物質」）。更に、揮発性物質は、固有有機材料及び／又は添加有機材料の鉱物フィラーとの反応によって発生する場合があり、一方、このような反応は特に、充填ポリマー材料の導入及び／又は加工時に、例えば、押出又は配合プロセス時に達する温度によって誘起されるか又は増大する場合がある。上記揮発性物質はまた、固有有機材料及び／又は添加有機材料の分解によって発生し、ＣＯ２、水及び場合によりこれらの有機材料の低分子量部分を生成する場合もある。このような分解は特に、押出又は配合プロセス時などの、処理鉱物フィラーを含むポリマー材料の導入及び／又は加工時に達する温度によって誘起されるか又は増大する場合がある。
【０００６】
揮発開始温度を上昇させ、かつ鉱物フィラーに関連する揮発性物質の量を制限するための明らかな手段の１つは、ある一般的なフィラー処理添加剤の使用を回避又は制限することである。
【０００７】
しかし、多くの場合、鉱物フィラーがプラスチック用途に適用されるときのように、このような添加剤は他の機能を確保するために必要とされる。例えば、フィルム全体にわたって均一な分布バリア及び蒸気透過特性を得るために、フィラーをできる限りフィルム全体にわたって均等に分布させる必要がある。したがって通常、添加剤は、鉱物フィラーに疎水性コーティングを提供するため、及びフィルム前駆体材料中の鉱物フィラーの分散性を改善するため、並びに場合によりこのフィルム前駆体材料の加工性及び／又は最終用途製品の特性を改善するために導入される。このような添加剤を排除すると、得られるフィルム品質が許容できないほど損なわれる。
【０００８】
当技術分野において、鉱物フィラー材料及び特に炭酸カルシウム含有鉱物フィラー材料の適用性を改善するために、例えば、このような鉱物フィラー材料を、場合によっては脂肪酸及び脂肪酸塩とも称される、脂肪族カルボン酸及び脂肪族カルボン酸塩で処理することによる、いくつかの試みがなされてきた。例えば、ＷＯ  ００／２０３３６は超微細天然炭酸カルシウムに関し、これは１つ若しくはいくつかの脂肪酸又は１つ若しくはいくつかのそれらの塩若しくは混合物で任意に処理されてよく、かつポリマー組成物用レオロジー調整剤として使用される。
【０００９】
同様にＵＳ  ４，４０７，９８６  Ａは分散剤によって表面処理される沈降炭酸カルシウムに関し、分散剤は、この炭酸カルシウムを結晶性ポリプロピレンと混錬するときの潤滑剤用添加剤の添加を制限するため、かつポリプロピレンの衝撃強度を制限する炭酸カルシウム凝集体の形成を回避するために高級脂肪酸及びそれらの金属塩を含み得る。
【００１０】
ＥＰ  ０  ９９８  ５２２  Ａ１は、炭素原子が少なくとも１０の脂肪酸を使用する通気性フィルム用表面処理炭酸カルシウムフィラーに関し、ここでは処理プロセス前後のフィラーが０．１重量％未満の範囲でほぼ水分を含まない必要がある。しかし、このような低い含水率を達成し維持するためには、高いエネルギー消費量及びコストを必要とする。したがって、このような低い含水率は、低いエネルギーコストで良好な品質の表面処理フィラー材料製品を得るための固体鉱物表面と処理添加剤との反応に影響し、それを制御するための理想的なパラメーターではない。
【００１１】
ＤｅＡｒｍｉｔｔら、Ｉｍｐｒｏｖｅｄ  ｔｈｅｒｍｏｐｌａｓｔｉｃ  ｃｏｍｐｏｓｉｔｅｓ  ｂｙ  ｏｐｔｉｍｉｓｅｄ  ｓｕｒｆａｃｅ  ｔｒｅａｔｍｅｎｔ  ｏｆ  ｔｈｅ  ｍｉｎｅｒａｌ  ｆｉｌｌｅｒｓ、Ｉｎｓｔｉｔｕｔｅ  ｆｏｒ  Ｓｕｒｆａｃｅ  Ｃｈｅｍｉｓｔｒｙ、２０００年８月は、鉱物フィラー材料を含むバッチ懸濁液を室温で１時間、分散剤と接触させる湿式処理プロセスについて記載している。しかし、このような湿式処理プロセスは、処理するために乾燥製品を湿らせること及び後続の乾燥がエネルギーかつコストを消費するという欠点を有する。
【００１２】
ＵＳ  ２００２／０１０２４０４  Ａ１は、飽和及び不飽和脂肪カルボン酸並びにそれらの塩並びにフタル酸エステルなどの有機化合物の組合せで表面にコーティングされた、分散性炭酸カルシウム粒子について記載し、これは粘度安定性及び粘着特性を改善するために粘着性組成物中で使用される。しかし、ＵＳ  ２００２／０１０２４０４は、飽和及び不飽和脂肪族カルボン酸／塩の混合物の導入を必要とする。不飽和脂肪族カルボン酸／塩の存在は、任意の不飽和脂肪族カルボン酸／塩含有材料の加工時に二重結合との望ましくないその場の副反応のリスクを上昇させる。更に、不飽和脂肪族カルボン酸／塩の存在は、それらが導入される材料において、変色又は望ましくない臭気の発生、特に鼻につく臭気を生じる場合がある。
【００１３】
ＵＳ  ４，５２０，０７３  Ａは、コーティング材料用の担体として蒸気を使用する多孔性鉱物の圧力コーティングによって作製された、改良疎水性コーティングを有する鉱物フィラー材料について記載している。上記コーティング材料は、いくつかの選択肢の中で特に、長鎖脂肪族脂肪酸及びそれらの塩から選択されてよい。
【００１４】
ＷＯ  ０１／３２７８７  Ａ１は、（ａ）アルカリ土類金属炭酸塩と少なくとも１つの所与の脂肪族カルボン酸の反応生成物を含む第１の構成成分及び（ｂ）
式ＣＨ３（ＣＨ２）ｍＣＯＯＲ
の化合物を含み、第１の構成成分よりも実質的に高い炭酸塩放出温度を有する第２の構成成分、から形成される組成物を含む疎水性材料のコーティングをその粒子上に有する、粒子状アルカリ土類金属炭酸塩材料製品について記載している。
【００１５】
ＷＯ  ２００８／０７７１５６  Ａ２は、少なくとも１つのポリマー樹脂並びに約５マイクロメートル以下の平均粒径を有し及び／又は約１５マイクロメートル未満のトップカットを有する少なくとも１つのフィラーを含むスパンレイド（ｓｐｕｎｌａｉｄ）繊維に関し、ここで少なくとも１つのフィラーが、スパンレイド（ｓｐｕｎｌａｉｄ）繊維の全重量に対して、約４０重量％未満の量で存在する。フィラーのコーティングは、脂肪酸並びにそれらの塩及びエステル、例えばステアリン酸、ステアリン酸塩、アンモニウムステアリン酸塩及びステアリン酸カルシウムから選択される少なくとも１つの有機材料として記載される。
【００１６】
ＷＯ  ２００５／０７５３５３は、約０．５マイクロメートル以下のｄ５０及び約０．２重量％未満の水分吸収を有する天然アルカリ土類金属炭酸塩並びに粉砕により粒子状炭酸塩を作製するためのプロセスについて開示する。炭酸塩は、ポリマー組成物中で使用されてよい。
【００１７】
ＷＯ  ２００９／０９４３２１は、少なくとも１つのポリマー樹脂及び少なくとも１つのコーティングフィラーを含むモノフィラメント繊維について開示し、ここで少なくとも１つのコーティングフィラーは約３マイクロメートル以下の平均粒径を有し及び／又は約１０マイクロメートル以下のトップカットを有し、かつここで少なくとも１つのコーティングフィラーはモノフィラメント繊維の全重量に対して約５０重量％以下の量で存在する。またそこで開示されるのは、少なくとも１つのポリマー樹脂に粉砕炭酸カルシウムを添加すること及び得られた混合物を押し出しすることを含む、モノフィラメント繊維を製造するための方法である。
【００１８】
ＷＯ  ２０１１／０２８９３４は、少なくとも１つのポリマー樹脂及び少なくとも１つのコーティングフィラーを含む、短繊維などの繊維に関し、ここで少なくとも１つのコーティングフィラーは約３マイクロメートル以下の平均粒径を有し、かつここで少なくとも１つのコーティングフィラーは繊維の全重量に対して約５０重量％以下の量で存在する。またそこで開示されるのは、少なくとも１つのポリマー樹脂に少なくとも１つのフィラーを添加すること及び得られた混合物を加工することを含む、短繊維、織物、布及び敷物を製造するための方法である。
【００１９】
ＷＯ  ２０１２／０５２７７８は、ポリエステル及びフィラーを含む引き裂くことが可能なポリマーフィルム、上記フィルムを作製するためのポリマー組成物、それらの製造方法並びに使用について開示する。
【００２０】
ＧＢ  ２  ３３６  ３６６  Ａは、充填熱可塑性組成物、及び特に押出プロセスによって製品又は物品に形成される充填低密度ポリエチレン組成物に関する。それは更に、疎水化剤が好ましくは有機カルボン酸又は部分的に若しくは全体的に中和されたその塩であり、粒子状鉱物フィラーが中性〜アルカリ性表面反応を有する場合、例えば炭酸カルシウムである場合、それは８〜２８の炭素原子を有する少なくとも１つの飽和若しくは不飽和炭化水素鎖を有する、ことを記載する。
【００２１】
ＥＰ  ２  １５９  ２５８  Ａ１は、少なくとも１つの鉱物フィラー、上記鉱物フィラーの表面に位置する処理層を含む処理鉱物フィラー製品に関し、ここで処理層が少なくとも１つの飽和Ｃ８〜Ｃ２４脂肪族カルボン酸並びに１つ以上の飽和Ｃ８〜Ｃ２４脂肪族カルボン酸の少なくとも１つの二価及び／又は三価のカチオン塩、を含み、ここですべての上記脂肪族カルボン酸：すべての上記脂肪酸の重量比が５１：４９〜７５：２５であり、かつ上記処理層が上記鉱物フィラーの少なくとも２．５ｍｇ／ｍ２の量で存在する。
【００２２】
ＥＰ  １  ９８０  ５８８は、鉱物フィラー処理プロセスの領域に関する。処理鉱物フィラー製品の作製プロセスは、以下の工程を含む。：（ａ）少なくとも１つの乾燥鉱物フィラーをＣ８〜Ｃ２４脂肪族モノカルボン酸の少なくとも１つの第ＩＩ属又は第ＩＩＩ属塩で処理して、鉱物フィラー製品中間体を製造する工程；続いて（ｂ）工程（ａ）の鉱物フィラー製品中間体を少なくとも１つのＣ８〜Ｃ２４脂肪族モノカルボン酸で処理して、処理鉱物フィラー製品を製造する工程。
処理炭酸カルシウムなどの処理鉱物フィラー製品は、ポリプロピレン（ＰＰ）又はポリエチレン（ＰＥ）系の通気性又は押出コーティングフィルム用途でなど、プラスチック用途に使用されてよい。
【００２３】
ＤＥ  ９５８  ８３０は、天然又は合成脂肪酸、アミノ脂肪酸、酸アミド、脂肪族アルコール、ワックス、及び樹脂の存在下で炭酸カルシウムが粉砕されることを特徴とする、天然炭酸カルシウムを表面活性物質で処理する方法に関する。天然又は合成表面活性物質は、０．１〜４０％の量で存在してよく、粉砕は、少なくとも８０℃の温度で実施されてよい。
【００２４】
ＷＯ  ２０１３／１９０２７４  Ａ２は充填バイオポリマー、特にバイオポリマー及び粒子状鉱物フィラーを含む組成物について言及し、ここで粒子状鉱物フィラーは粒子状焼成粘土を含む。
【００２５】
ＷＯ  ０３／０５０１６７  Ａ１は、延伸熱可塑性ポリオレフィンフィルムの水蒸気透過性を上昇させる目的で、延伸熱可塑性ポリオレフィンフィルム中の鉱物フィラーとしての１．０μｍ未満のｄ５０を有する粉砕粒子状炭酸カルシウム材料の使用について言及する。
【００２６】
ＷＯ  ０２／５５５９６  Ａ１は、ポリジアルキルシロキサン及び脂肪酸で鉱物フィラーを処理する方法、得られた疎水性フィラー並びにフィルム、特に通気性フィルムを作製するためのポリマー中でのその使用に関する。
【００２７】
ＥＰ  ２  ３９０  ２８５  Ａ１は、表面処理鉱物フィラー製品を作製するためのプロセス、及びプラスチック用途、特にポリプロピレン（ＰＰ）又はポリエチレン（ＰＥ）系の通気性又は押出コーティングフィルム用途の領域におけるその好ましい使用に関する。
【００２８】
非公開ヨーロッパ特許出願第１４  １８１  ０８２．０号は、少なくとも１つの熱可塑性ポリマー及び表面処理フィラー材料製品を含む通気性フィルムについて言及し、ここで表面処理フィラー材料製品は、少なくとも１つの湿式粉砕炭酸カルシウム含有フィラー材料並びに少なくとも１つの単一置換の無水コハク酸及び／若しくは少なくとも１つの単一置換のコハク酸並びに／又はそれらの塩反応生成物を含む少なくとも１つの湿式粉砕炭酸カルシウム含有フィラー材料表面の処理層を含む。
【発明の概要】
【発明が解決しようとする課題】
【００２９】
しかし、記載された通気性フィルムは、極薄通気性フィルム、すなわち１〜１０ｇ／ｍ２の坪量を有するフィルムが、フィルムの破断時の力、破断時の伸び、弾性率又は水柱、並びに表面品質などのその機械的特性の低下なしではほとんど作製できないという欠点を有する。
【００３０】
したがって、極薄通気性フィルム、すなわち１〜１０ｇ／ｍ２の坪量を有し、より高い坪量のフィルムと比較して、維持されるか又は改善された機械的特性及び良好な表面品質を有するフィルムの供給は、依然として当業者の興味を引く。
【００３１】
したがって、１〜１０ｇ／ｍ２の坪量を有する通気性フィルムを提供することが、本発明の目的である。破断時の力、破断時の伸び、弾性率又は水柱などの良好な機械的特性を有する通気性フィルムを提供することも望ましい。良好な通気性及び低いフィルム欠陥レベルを保持する通気性フィルムを提供することも望ましい。良好な色特性及び低いメヤニ特性などの良好な加工性を有する通気性フィルムを提供することも望ましい。
【００３２】
本発明の別の目的は、１〜１０ｇ／ｍ２の坪量を有する通気性フィルム用フィラー材料の供給である。通気性フィルム用途において良好な分散特性及び配合性能を示す、通気性フィルム用フィラー材料を提供することも望ましい。高温耐性を有するフィラー材料を提供することも望ましく、したがって、通気性フィルムの製造時の高い加工温度が可能になる。更に、低い吸水性を示し、したがって、関連する揮発性物質、特に水によって直面する問題を低減又は回避するフィラー材料を提供することが望ましい。破断時の力、破断時の伸び、弾性率又は水柱などの良好な機械的特性を付与しかつフィルムの表面品質を改善する、通気性フィルム用フィラー材料を提供することも望ましい。連続プロセスを使用して、マスターバッチ又は化合物への加工を可能にする、通気性フィルム用フィラー材料を提供することも本発明の目的である。
【００３３】
前述の目的及びその他の目的は、独立請求項において本明細書で定義されるような主題によって解決される。
【課題を解決するための手段】
【００３４】
本発明の態様によれば、１〜１０ｇ／ｍ２の坪量を有する通気性フィルムが提供される。通気性フィルムは、少なくとも１つの熱可塑性ポリマー及び表面処理フィラー材料製品を含み、表面処理フィラー材料製品は、
Ａ）少なくとも１つの粉砕炭酸カルシウム含有フィラー材料であって、
−０．１μｍ〜７μｍの範囲の重量中央粒径ｄ５０、
−≦１５μｍのトップカット粒径ｄ９８、
−窒素及びＩＳＯ９２７７にしたがってＢＥＴ法を使用して測定される、０．５〜１５０ｍ２／ｇの比表面積（ＢＥＴ）、並びに
−少なくとも１つの粉砕炭酸カルシウム含有フィラー材料の全乾燥重量に基づいて、≦１重量％の残留全含水率、
を有する材料、並びに
Ｂ）少なくとも１つの上記粉砕炭酸カルシウム含有フィラー材料の表面の処理層であって、
ｉ．１つ以上のリン酸モノエステル及びその塩反応生成物並びに／若しくは１つ以上のリン酸ジエステル及びその塩反応生成物のリン酸エステルブレンド、並びに／又は
ｉｉ．少なくとも１つの飽和脂肪族直鎖若しくは分岐鎖カルボン酸及びその塩反応生成物、並びに／又は
ｉｉｉ．少なくとも１つの脂肪族アルデヒド及び／若しくはその塩反応生成物、並びに／又は
ｉｖ．少なくとも１つのポリジアルキルシロキサン、並びに／又は
ｖ．ｉ．〜ｉｖ．による材料の混合物、
を含む処理層
を含み、
表面処理フィラー材料製品は、少なくとも１つの粉砕炭酸カルシウム含有フィラー材料の全乾燥重量に基づいて、０．１〜３重量％の量で処理層を含む。
【００３５】
更なる態様によれば、１〜１０ｇ／ｍ２の坪量を有する通気性フィルムを製造するためのプロセスが提供され、
ａ）少なくとも１つの熱可塑性ポリマー及び表面処理フィラー材料製品を含む組成物を提供する工程、並びに
ｂ）工程ａ）の組成物からフィルムを形成する工程、並びに
ｃ）工程ｂ）で得られたフィルムを少なくとも１方向に延伸する工程
を含み、
表面処理フィラー材料製品が、
Ａ）少なくとも１つの粉砕炭酸カルシウム含有フィラー材料であって、
−０．１μｍ〜７μｍの範囲の重量中央粒径ｄ５０、
−≦１５μｍのトップカット粒径ｄ９８、
−窒素及びＩＳＯ９２７７にしたがってＢＥＴ法を使用して測定される、０．５〜１５０ｍ２／ｇの比表面積（ＢＥＴ）、並びに
−少なくとも１つの粉砕炭酸カルシウム含有フィラー材料の全乾燥重量に基づいて、≦１重量％の残留全含水率、
を有する材料、並びに
Ｂ）少なくとも１つの上記粉砕炭酸カルシウム含有フィラー材料の表面の処理層であって、
ｉ．１つ以上のリン酸モノエステル及びその塩反応生成物並びに／若しくは１つ以上のリン酸ジエステル及びその塩反応生成物のリン酸エステルブレンド、並びに／又は
ｉｉ．少なくとも１つの飽和脂肪族直鎖若しくは分岐鎖カルボン酸及びその塩反応生成物、並びに／又は
ｉｉｉ．少なくとも１つの脂肪族アルデヒド及び／若しくはその塩反応生成物、並びに／又は
ｉｖ．少なくとも１つのポリジアルキルシロキサン、並びに／又は
ｖ．ｉ．〜ｉｖ．による材料の混合物、
を含む処理層
を含み、
表面処理フィラー材料製品は、少なくとも１つの粉砕炭酸カルシウム含有フィラー材料の全乾燥重量に基づいて、０．１〜３重量％の量で処理層を含む。
【００３６】
本発明の更に別の態様によれば、１〜１０ｇ／ｍ２の坪量を有する通気性フィルム中のフィラーとしての表面処理フィラー材料製品の使用が提供され、表面処理フィラー材料製品は、
Ａ）少なくとも１つの粉砕炭酸カルシウム含有フィラー材料であって、
−０．１μｍ〜７μｍの範囲の重量中央粒径ｄ５０、
−≦１５μｍのトップカット粒径ｄ９８、
−窒素及びＩＳＯ９２７７にしたがってＢＥＴ法を使用して測定される、０．５〜１５０ｍ２／ｇの比表面積（ＢＥＴ）、並びに
−少なくとも１つの粉砕炭酸カルシウム含有フィラー材料の全乾燥重量に基づいて、≦１重量％の残留全含水率、
を有する材料、並びに
Ｂ）少なくとも１つの上記粉砕炭酸カルシウム含有フィラー材料の表面の処理層であって、
ｉ．１つ以上のリン酸エステル及びその塩反応生成物並びに／若しくは１つ以上のリン酸ジエステル及びその塩反応生成物のリン酸エステルブレンド、並びに／又は
ｉｉ．少なくとも１つの飽和脂肪族直鎖若しくは分岐鎖カルボン酸及びその塩反応生成物、並びに／又は
ｉｉｉ．少なくとも１つの脂肪族アルデヒド及び／若しくはその塩反応生成物、並びに／又は
ｉｖ．少なくとも１つのポリジアルキルシロキサン、並びに／又は
ｖ．ｉ．〜ｉｖ．による材料の混合物、
を含む処理層
を含み、
表面処理フィラー材料製品は、少なくとも１つの粉砕炭酸カルシウム含有フィラー材料の全乾燥重量に基づいて、０．１〜３重量％の量で処理層を含む。
【００３７】
本発明の更なる別の態様によれば、本明細書で定義されるような１〜１０ｇ／ｍ２の坪量を有する通気性フィルムを含む物品が提供され、物品は、衛生用品、医療製品、ヘルスケア製品、フィルター製品、ジオテキスタイル製品、農業製品、園芸製品、衣類、履物製品、鞄製品、家庭製品、工業製品、包装製品、建築製品、及び建設製品からなる群から選択される。
【００３８】
本発明の更なる別の態様によれば、衛生用途、医療用途、ヘルスケア用途、ろ過材料、ジオテキスタイル製品、農業用途、園芸用途、衣類、履物製品、鞄製品、家庭用途、工業用途、包装用途、建築用途、又は建設における本明細書で定義されるような１〜１０ｇ／ｍ２の坪量を有する通気性フィルムの使用が提供される。
【００３９】
本発明の有利な実施形態は、本明細書及び対応する従属請求項でも定義される。
【００４０】
本発明の一実施形態によれば、少なくとも１つの粉砕炭酸カルシウム含有フィラー材料は、湿式粉砕炭酸カルシウム含有フィラー材料である。したがって、本発明の前述の態様に関して、湿式粉砕炭酸カルシウム含有フィラー材料の使用が、具体的に企図されるか又は好ましい。
【００４１】
別の実施形態によれば、少なくとも１つの熱可塑性ポリマーは、ポリオレフィン、好ましくはポリプロピレン、ポリエチレン、ポリブチレン、及びそれらの混合物からなる群から選択され、より好ましくは高密度ポリエチレン（ＨＤＰＥ）、直鎖状低密度ポリエチレン（ＬＬＤＰＥ）、低密度ポリエチレン（ＬＤＰＥ）、超低密度ポリエチレン（ＵＬＤＰＥ）、極低密度ポリエチレン（ＶＬＤＰＥ）、及びそれらの混合物からなる群から選択される。
【００４２】
更に別の実施形態によれば、通気性フィルムは、通気性フィルムの全重量に基づいて、１〜８５重量％の量で、好ましくは２〜８０重量％、より好ましくは５〜７５重量％、更により好ましくは１０〜６５重量％、及び最も好ましくは１５重量％〜６０重量％で表面処理フィラー材料製品を含む。別の実施形態によれば、少なくとも１つの粉砕（特に湿式粉砕）炭酸カルシウム含有フィラー材料は、天然粉砕炭酸カルシウム（ＧＣＣ）、沈降炭酸カルシウム、改質炭酸カルシウム、表面処理炭酸カルシウム、又はそれらの混合物、及び好ましくは天然粉砕炭酸カルシウム（ＧＣＣ）である。
【００４３】
一実施形態によれば、少なくとも１つの粉砕（特に湿式粉砕）炭酸カルシウム含有フィラー材料は、ａ）０．２５μｍ〜５μｍ、好ましくは０．５μｍ〜４μｍ、及び最も好ましくは０．６μｍ〜１μｍの重量中央粒径ｄ５０、並びに／若しくはｂ）≦１２．５μｍ、好ましくは≦１０μｍ、より好ましくは≦７．５μｍ及び最も好ましくは≦３μｍのトップカット粒径ｄ９８、並びに／又はｃ）すべての粒子の少なくとも６５重量％、好ましくは少なくとも７０重量％、更により好ましくは少なくとも７５重量％及び最も好ましくは少なくとも８０重量％が＜１μｍの粒径を有するような細かさ、を有する。
【００４４】
別の実施形態によれば、少なくとも１つの粉砕（特に湿式粉砕）炭酸カルシウム含有フィラー材料は、窒素及びＩＳＯ９２７７にしたがってＢＥＴ法を使用して測定される、０．５〜５０ｍ２／ｇ、より好ましくは０．５〜３５ｍ２／ｇ、及び最も好ましくは０．５〜１５ｍ２／ｇの比表面積（ＢＥＴ）を有する。
【００４５】
更に別の実施形態によれば、少なくとも１つの粉砕（特に湿式粉砕）炭酸カルシウム含有フィラー材料は、少なくとも１つの粉砕（特に湿式粉砕）炭酸カルシウム含有フィラー材料の全乾燥重量に基づいて、０．０１〜０．２重量％、好ましくは０．０２〜０．１５重量％、及び最も好ましくは０．０４〜０．１５重量％の残留全含水率を有する。
【００４６】
本発明の一実施形態によれば、少なくとも１つの粉砕炭酸カルシウム含有フィラー材料の表面の処理層は、少なくとも１つの飽和脂肪族直鎖若しくは分岐鎖カルボン酸及びそれらの塩反応生成物を含み、好ましくは少なくとも１つの飽和脂肪族直鎖若しくは分岐鎖カルボン酸は、ペンタン酸、ヘキサン酸、ヘプタン酸、オクタン酸、ノナン酸、デカン酸、ウンデカン酸、ラウリン酸、トリデカン酸、ミリスチン酸、ペンタデカン酸、パルミチン酸、ヘプタデカン酸、ステアリン酸、ノナデカン酸、アラキジン酸、ヘンイコシル酸、ベヘン酸、トリコシル酸、リグノセリン酸及びそれらの混合物からなるカルボン酸からなる群から選択される。
【００４７】
別の実施形態によれば、表面処理フィラー材料製品は、２３℃（±２℃）の温度で、０．１〜１ｍｇ／ｇ、好ましくは０．２〜０．９ｍｇ／ｇ、及び最も好ましくは０．２〜０．８ｍｇ／ｇの水分吸収を有する。
【００４８】
更に別の実施形態によれば、表面処理フィラー材料製品は、≧２５０℃、好ましくは≧２６０℃、及び最も好ましくは≧２７０℃の揮発開始温度を有する。
【００４９】
一実施形態によれば、フィルムは、５〜１０ｇ／ｍ２、好ましくは６〜１０ｇ／ｍ２、より好ましくは７〜９ｇ／ｍ２及び最も好ましくは約８ｇ／ｍ２の坪量を有する。
【００５０】
別の実施形態によれば、本発明のプロセスの工程ａ）において提供される組成物は、上記構成成分を混合すること又は配合することによって得られるマスターバッチ又は化合物である。少なくとも１つの熱可塑性ポリマー及び表面処理フィラー材料製品、並びに、存在する場合、他の任意の添加剤は、適切なミキサー、例えば、ヘンシェルミキサー、スーパーミキサー又はタンブラー型ミキサー等を使用して混合されてよい。
【００５１】
配合工程は、好ましくは二軸押出機（同方向若しくは異方回転）により又は任意の他の適切な連続配合装置、例えば連続コニーダー（Ｂｕｓｓ）、連続ミキサー（Ｆａｒｒｅｌ  Ｐｏｍｉｎｉ）、リング押出機（Ｅｘｔｒｉｃｏｍ）等により、適切な押出機を用いて行われてよい。押出からの連続ポリマー塊を、水中ペレット化、偏心ペレット化及びウォータリングペレット化を用いる（ホットカット）ダイフェイスペレット化によって、又は水中での従来のストランドペレット化を用いる（コールドカット）ストランドペレット化によってのどちらでペレット化して、押出ポリマー塊をペレットへと形成してよい。
【００５２】
任意に、配合工程はまた、インターナル（バッチ）ミキサー、例えばバンバリーミキサー（ＨＦ  Ｍｉｘｉｎｇ  Ｇｒｏｕｐ）又はブラベンダーミキサー（Ｂｒａｂｅｎｄｅｒ）等を使用する不連続又はバッチプロセスを用いて実施されてもよい。
【００５３】
本発明の目的のために、以下の用語が以下の意味を有することを理解すべきである。
【００５４】
本発明の要旨における用語「粉砕炭酸カルシウム含有フィラー」は、少なくとも１つの粉砕工程を含むプロセスによって製造される炭酸カルシウム含有フィラーを意味する。「粉砕炭酸カルシウム含有フィラー」は、「湿式粉砕」又は「乾燥粉砕」であってよく、本発明の意味における「湿式粉砕炭酸カルシウム含有フィラー」は、２０〜８０重量％の固体含有率を有する水性懸濁液中での少なくとも１つの粉砕工程を含むプロセスによって製造された粉砕炭酸カルシウム含有フィラーであり、「乾燥粉砕炭酸カルシウム含有フィラー」は、８０超から１００重量％までの固体含有率を有する水性懸濁液中での少なくとも１つの粉砕工程を含むプロセスによって製造された粉砕炭酸カルシウム含有フィラーである。
【００５５】
本発明の意味における用語「通気性フィルム」は、例えば、ミクロ細孔の存在によって、ガス及び水蒸気が通過できるポリマーフィルムを指す。通気性フィルムの「通気性」は、ｇ／（ｍ２・日）で規定される、その水蒸気透過率（ＷＶＴＲ）によって測定できる。例えば、ポリマーフィルムは、少なくとも１０００ｇ／（ｍ２・日）のＷＶＴＲを有する場合、「通気性」があると見なしてよい。ＷＶＴＲは、ＡＳＴＭ  Ｅ３９８にしたがってＬｙｓｓｙ  Ｌ８０−５０００測定装置を用いて決定されてよい。
【００５６】
本発明の意味における用語「極薄」通気性フィルムは、１〜１０ｇ／ｍ２、好ましくは５〜１０ｇ／ｍ２、より好ましくは６〜１０ｇ／ｍ２、更により好ましくは７〜９ｇ／ｍ２及び最も好ましくは約８ｇ／ｍ２の坪量を有するポリマーフィルムを指す。
【００５７】
本発明の意味における「フィルム」は、その長さ及び幅と比較して小さいメジアン厚みを有する材料のシート又は層である。例えば、用語「フィルム」は、２００μｍ未満であるが、１μｍ超のメジアン厚みを有する材料のシート又は層を指してよい。
【００５８】
本発明で使用する場合、「水頭」は、液体浸透に対する通気性フィルムの抵抗の尺度であり、これはそのバリア特性を意味する。通気性フィルムのバリア特性は、低静水圧力下で水の浸透に対するフィルムサンプルの抵抗を測定する、静水圧力試験を使用して測定された。使用した手順は、ＡＡＴＣＣ試験方法１２７−２０１３、ＷＳＰ８０．６及びＩＳＯ８１１と同じである。フィルムサンプル（試験面積＝１０ｃｍ２）を試験ヘッドリザーバーに取付けて、カバーを形成する。このフィルムサンプルに標準水圧をかけ、フィルムの外表面に漏れが現れるか又はフィルム破損の結果として水の吹き出しが生じるまで一定速度で上昇させる（圧力速度勾配＝１００ｍｂａｒ／分）。水圧は、フィルムサンプルの３つの分離領域における漏れの最初の兆候時、又は吹き出しが生じるときに達した静水頭高さとして測定される。頭高さの結果は、試験片に対する水圧のセンチメートル又はミリバールで記録する。高い値は、透水への高い抵抗を示す。ＴＥＸＴＥＳＴ  ＦＸ−３０００、Ｈｙｄｒｏｓｔａｔｉｃ  Ｈｅａｄ  Ｔｅｓｔｅｒ（Ｔｅｘｔｅｓｔ  ＡＧ、スイス）を静水圧力測定のために使用した。
【００５９】
本発明の目的に関して、用語「炭酸カルシウム含有フィラー材料」は、炭酸カルシウム含有フィラー材料の全乾燥重量に基づいて、少なくとも８０重量％の炭酸カルシウムを含む材料を指す。
【００６０】
本発明の意味における「天然粉砕炭酸カルシウム」（ＧＣＣ）は、石灰岩、大理石、ドロマイト又はチョークなどの天然源から得られ、粉砕、ふるい分け及び／又は分画などの湿式処理を通して、例えばサイクロン又は分級機によって、加工される炭酸カルシウムである。
【００６１】
本発明の意味における「改質炭酸カルシウム」（ＭＣＣ）は、内部構造改質生成物又は表面反応生成物を有する天然粉砕又は沈降炭酸カルシウム、すなわち「表面反応炭酸カルシウム」を特徴としてよい。「表面反応炭酸カルシウム」は、炭酸カルシウム及び不溶性の、好ましくは少なくとも部分的に結晶性である、表面における酸のアニオンのカルシウム塩を含む材料である。好ましくは、不溶性カルシウム塩は、炭酸カルシウムの少なくとも一部の表面から広がる。上記アニオンの上記の少なくとも部分的に結晶性のカルシウム塩を形成するカルシウムイオンは、大部分が炭酸カルシウム出発材料に由来する。ＭＣＣは、例えば、ＵＳ  ２０１２／００３１５７６  Ａ１、ＷＯ  ２００９／０７４４９２  Α１、ΕΡ  ２  ２６４  １０９  Ａ１、ＥＰ  ２  ０７０  ９９１  Ａ１、又はＥＰ  ２  ２６４  １０８  Ａ１に記載されている。
【００６２】
本発明の意味における用語「表面処理フィラー材料製品」は、例えば、炭酸カルシウム含有フィラー材料の少なくとも一部の表面にコーティング層を得るために、表面処理剤と接触させた炭酸カルシウム含有フィラー材料を指す。
【００６３】
用語「乾燥」炭酸カルシウム含有フィラー材料は、フィラー材料の重量に対して０．３重量％未満の水を有するフィラー材料であると理解される。水の％（「残留全含水率」に等しい）は電量カールフィッシャー測定法にしたがって決定され、ここでフィラー材料は２２０℃に加熱され、蒸気として放出され窒素ガス流（１００ｍｌ／分）を使用して分離される含水量が、電量カールフィッシャー装置で決定される。
【００６４】
本発明の意味における用語「吸水感度（ｍｏｉｓｔｕｒｅ  ｐｉｃｋ−ｕｐ  ｓｕｓｃｅｐｔｉｂｉｌｉｔｙ）」は、鉱物フィラーの表面に吸着される水分量を指し、１０及び８５％の相対湿度の雰囲気にそれぞれ＋２３℃（±２℃）の温度で２．５時間曝露後の、乾燥処理鉱物フィラー製品のｍｇ水分／ｇで決定できる。
【００６５】
用語「ポリマー組成物」は、ポリマー製品の製造に使用され得る、少なくとも１つの添加剤（例えば、少なくとも１つのフィラー）及び少なくとも１つのポリマー材料を含む複合材料を指す。
【００６６】
用語「ポリマーマスターバッチ」（＝又は「マスターバッチ」）は、好ましくは少なくとも６０重量％又は６０重量％に等しい（組成物の全重量に基づいて）、相対的に高フィラー含量を有する組成物に関する。「ポリマーマスターバッチ」は、高フィラー含量を達成するために、加工時に未充填又は低充填ポリマーに添加されてよい。しかしそれでも、相対的に低フィラー含量、好ましくは６０重量％未満（組成物の全重量に基づいて）を有し、多くの場合「ポリマー化合物」（＝又は「化合物」）とも称される、前に定義されるような「ポリマー組成物」（＝又は「組成物」）もまた、ポリマー製品の製造で直接使用されてもよい。
【００６７】
したがって、本発明で使用される場合、用語「ポリマー組成物」（＝組成物）は、「ポリマーマスターバッチ」及び「ポリマー化合物」の双方を含む。
【００６８】
本出願の目的のために、「揮発開始温度」は、後述する熱重量分析にしたがって検出される、粉砕助剤を用いる又は用いない粉砕、浮選助剤又は他の薬剤を用いる又は用いない選鉱、及び上で明確に列挙されていない他の前処理剤を含む一般的な鉱物フィラー作製工程の結果として導入される揮発性物質を含む揮発性物質が発生し始める温度として定義され、温度（ｘ軸）の関数として残留サンプルの質量（ｙ軸）をプロットする熱重量（ＴＧＡ）曲線で観察され、このような曲線の作成及び解釈は以下で定義される。
【００６９】
ＴＧＡ分析方法は、重量損失及び揮発開始温度に関する情報を高い精度で提供し、一般的な知識であり、例えば、「Ｐｒｉｎｃｉｐｌｅｓ  ｏｆ  Ｉｎｓｔｒｕｍｅｎｔａｌ  ａｎａｌｙｓｉｓ」、第５版、Ｓｋｏｏｇ、Ｈｏｌｌｅｒ、Ｎｉｅｍａｎ、１９９８年（第１版１９９２年）第３１章、ページ７９８〜８００、及び多くの他の一般的に知られている参考文献に記載されている。本発明では、熱重量分析（ＴＧＡ）は、５００＋／−５０ｍｇのサンプル及び７０ｍｌ／分の空気流量下にて２０℃／分の速度で２５〜２８０℃又は２５〜４００℃の走査温度に基づいて、Ｍｅｔｔｌｅｒ  Ｔｏｌｅｄｏ  ＴＧＡ  ８５１を使用して実施される。当業者は、以下のようなＴＧＡ曲線の分析によって「揮発開始温度」を決定できる：ＴＧＡ曲線の一時導関数を得て、その１５０と２８０℃の間又は２５〜４００℃の変曲点を特定する。水平線に対して４５°より大きい接線の傾き値を有する変曲点のうち、２００℃超の最も低い関連温度を有するものが特定される。一時導関数曲線のこの最低温度の変曲点に関連する温度の値が、「揮発開始温度」である。フィラーの接触可能な表面積上の表面処理剤の全重量は、１０５℃〜４００℃間の重量損失による熱重量分析によって決定できる。
【００７０】
本出願の目的のために、鉱物フィラーと関連しかつ２５〜２８０℃又は２５〜４００℃の温度範囲にわたって発生する「全揮発性物質」は、熱重量（ＴＧＡ）曲線上で読み取られる温度範囲にわたる鉱物フィラーサンプルの質量損失％によって特徴づけられる。ＴＧＡ曲線上で発生した「全揮発性物質」は、Ｓｔａｒ（登録商標）ＳＷ  ９．０１  ソフトウェアを使用して決定される。このソフトウェアを使用して、元のサンプルに対して％値で重量損失を得るために、曲線は元のサンプル重量に対して最初に正規化される。その後、２５〜２８０℃又は２５〜４００℃の温度範囲が選択され、選択した温度範囲にわたる質量損失％を得るために、ステップホリゾンタル（ｓｔｅｐ  ｈｏｒｉｚｏｎｔａｌ）（ドイツ語で「Ｓｔｕｆｅ  ｈｏｒｉｚｏｎｔａｌ」）オプションが選択される。
【００７１】
本発明の意味における用語、鉱物フィラーの「比表面積」（ｍ２／ｇ）は、当業者に周知である、吸着ガスとして窒素を用いるＢＥＴ方法を使用して決定される（ＩＳＯ９２７７：１９９５）。鉱物フィラーの全表面積（ｍ２）が次に、処理の前に鉱物フィラーの比表面積を質量（ｇ）で乗じることによって得られる。
【００７２】
本文献を通して、炭酸カルシウム含有フィラーの「粒径」は、その粒径分布によって記載される。値ｄｘは、それに対して粒子のｘ重量％が、ｄｘ未満の直径を有する直径を示す。これは、ｄ２０値は、その値においてすべての粒子の２０重量％がそれより小さい粒径であり、ｄ９８値は、その値においてすべての粒子の９８重量％がそれより小さい粒径であることを意味する。ｄ９８値はまた、「トップカット」としても呼ばれる。ｄ５０値はしたがって重量中央粒径であり、すなわちすべての粒子の５０重量％は、この粒径より小さい。本発明の目的に関して、特に示されない限り、粒径は重量中央粒径ｄ５０として規定される。重量中央粒径ｄ５０値又はトップカット粒径ｄ９８値を決定するために、米国のＭｉｃｒｏｍｅｒｉｔｉｃｓ社のＳｅｄｉｇｒａｐｈ５１００又は５１２０装置を使用できる。方法及び機器は、当業者に既知であり、フィラー及び顔料の粒径を決定するために一般的に使用される。測定は、０．１重量％Ｎａ４Ｐ２Ｏ７の水溶液中で実施される。サンプルは、高速攪拌機及び超音波を使用して分散される。
【００７３】
本発明の目的に関して、液体組成物の「固体含有率」は、すべての溶媒又は水が蒸発した後に残留する材料の量の尺度である。
【００７４】
本発明の意味における「懸濁液」又は「スラリー」は、不溶性固体かつ水、及び任意に更なる添加剤を含み、大量の固体を通常は含有し、したがって、それから形成される液体より粘稠であり高密度であり得る。
【００７５】
本発明の要旨における「処理層」は、少なくとも１つの粉砕炭酸カルシウム含有フィラー材料の表面上の表面処理剤の層、好ましくは単一層を指す。「処理層」は、表面処理剤として、ｉ．１つ以上のリン酸モノエステル及びその塩反応生成物並びに／若しくは１つ以上のリン酸ジエステル及びその塩反応生成物のリン酸エステルブレンド、並びに／又はｉｉ．少なくとも１つの飽和脂肪族直鎖若しくは分岐鎖カルボン酸及びその塩反応生成物、並びに／又はｉｉｉ．少なくとも１つの脂肪族アルデヒド及び／若しくはその塩反応生成物、並びに／又はｉｖ．少なくとも１つのポリジアルキルシロキサン、並びに／又はｖ．ｉ．〜ｉｖ．の材料による混合物、を含む。
【００７６】
用語「含む（ｃｏｍｐｒｉｓｉｎｇ）」が、本説明及び特許請求の範囲に使用される場合、それは、機能的に重要な又はそれほど重要でない他の非明記の要素を排除しない。本発明の目的に関して、用語「からなる（ｃｏｎｓｉｓｔｉｎｇ  ｏｆ）」は、用語「を含む（ｃｏｍｐｒｉｓｉｎｇ  ｏｆ）」の好ましい実施形態であると見なされる。以下で一群が少なくとも一定数の実施形態を含むと定義される場合、これはまた、好ましくはこれらの実施形態のみからなる、一群を開示すると理解されるべきである。
【００７７】
用語「含む（ｉｎｃｌｕｄｉｎｇ）」又は「有する（ｈａｖｉｎｇ）」が使用されるときはいつでも、これらの用語が、上で定義されるような「含む（ｃｏｍｐｒｉｓｉｎｇ）」と同等であることを意味する。
【００７８】
不定冠詞又は定冠詞が使用される場合に単数名詞、例えば、「ａ」、「ａｎ」又は「ｔｈｅ」を意味するとき、これは何か他のものが特に記載されない限り、その名詞の複数を含む。
【００７９】
「得ることができる（ｏｂｔａｉｎａｂｌｅ）」又は「定義できる（ｄｅｆｉｎａｂｌｅ）」及び「得られる（ｏｂｔａｉｎｅｄ）」又は「定義される（ｄｅｆｉｎｅｄ）」のような用語は、互換的に使用される。これは例えば、その文脈に別段の明確な指示がない限り、用語「得られる（ｏｂｔａｉｎｅｄ）」は、このような限定された理解が好ましい実施形として用語「得られる（ｏｂｔａｉｎｅｄ）」又は「定義される（ｄｅｆｉｎｅｄ）」に常に含まれるものの、例えばある実施形態が、例えば、用語「得られる（ｏｂｔａｉｎｅｄ）」に続く一連の工程によって得られなければならないことを示すと意味しないことを、意味する。
【００８０】
本発明の通気性フィルムは、１〜１０ｇ／ｍ２の坪量を有し、少なくとも１つの熱可塑性ポリマー及び表面処理フィラー材料製品を含む。表面処理フィラー材料製品は、（Ａ）少なくとも１つの粉砕（特に湿式粉砕）炭酸カルシウム含有フィラー材料であって、０．１μｍ〜７μｍの範囲の重量中央粒径ｄ５０、≦１５μｍのトップカット粒径ｄ９８、窒素及びＩＳＯ９２７７にしたがうＢＥＴ法を使用して測定される、０．５〜１５０ｍ２／ｇの比表面積（ＢＥＴ）、及び少なくとも１つの粉砕（特に湿式粉砕）炭酸カルシウム含有フィラー材料の全乾燥重量に基づいて、≦１重量％の残留全含水率、を有する材料、並びに（Ｂ）少なくとも１つの粉砕（特に湿式粉砕）炭酸カルシウム含有フィラー材料の表面の処理層であって、ｉ．１つ以上のリン酸モノエステル及びその塩反応生成物並びに／若しくは１つ以上のリン酸ジエステル及びその塩反応生成物のリン酸エステルブレンド、並びに／又はｉｉ．少なくとも１つの飽和脂肪族直鎖若しくは分岐鎖カルボン酸及びその塩反応生成物、並びに／又はｉｉｉ．少なくとも１つの脂肪族アルデヒド及び／若しくはその塩反応生成物、並びに／又はｉｖ少なくとも１つのポリジアルキルシロキサン、並びに／又はｖ．ｉ．〜ｉｖ．による材料の混合物、を含む処理層、を含む。表面処理フィラー材料製品は、少なくとも１つの粉砕（特に湿式粉砕）炭酸カルシウム含有フィラー材料の全乾燥重量に基づいて、０．１〜３重量％の量で処理層を含む。
【００８１】
本発明の以下の詳細及び好ましい実施形態では、製品についてより詳細に述べる。これらの技術的詳細及び実施形態はまた、本発明の上記通気性フィルムを製造するためのプロセス並びに本発明の通気性フィルム及び表面処理フィラー材料製品の使用に適用されると理解すべきである。
【００８２】
熱可塑性ポリマー
本発明の１〜１０ｇ／ｍ２の坪量を有する通気性フィルムは、少なくとも１つの熱可塑性ポリマーを含む。ポリマーが通気性フィルムの作製のために適切である限り、少なくとも１つの熱可塑性ポリマーは特定の材料に制限されないと理解される。当業者は、耐温度性又は弾性回復などの通気性フィルムの所望の特性にしたがって、熱可塑性ポリマーを選択する。
【００８３】
語句「少なくとも１つの」熱可塑性ポリマーは、熱可塑性ポリマーが、１種類以上の熱可塑性ポリマーを含むか、好ましくはそれからなることを意味すると理解される。
【００８４】
したがって、少なくとも１つの熱可塑性ポリマーは、１種類の熱可塑性ポリマーであってよいことを留意すべきである。あるいは、少なくとも１つの熱可塑性ポリマーは、２種類以上の熱可塑性ポリマーの混合物であってよい。例えば、少なくとも１つの熱可塑性ポリマーは、２種類の熱可塑性ポリマーのような、２又は３種類の熱可塑性ポリマーの混合物であってよい。
【００８５】
本発明の一実施形態では、少なくとも１つの熱可塑性ポリマーは、２種類の熱可塑性ポリマーを含むか、好ましくはそれらからなる。
【００８６】
あるいは、少なくとも１つの熱可塑性ポリマーは、１種類の熱可塑性ポリマーを含むか、好ましくはそれからなる。
【００８７】
一実施形態によれば、少なくとも１つの熱可塑性ポリマーはポリオレフィンである。使用してよいポリオレフィンポリマーは、ポリプロピレン、ポリエチレン、ポリブチレン、及びそれらの混合物からなる群から好ましくは選択される。
【００８８】
一実施形態によれば、少なくとも１つの熱可塑性ポリマーは、高密度ポリエチレン（ＨＤＰＥ）、直鎖状低密度ポリエチレン（ＬＬＤＰＥ）、低密度ポリエチレン（ＬＤＰＥ）、超低密度ポリエチレン（ＵＬＤＰＥ）、極低密度ポリエチレン（ＶＬＤＰＥ）、及びそれらの混合物からなる群から好ましくは選択される、ポリエチレンである。
【００８９】
０．９３６ｇ／ｃｍ３〜約０．９６５ｇ／ｃｍ３の範囲の密度を有するポリエチレンは通常、「高密度ポリエチレン（ＨＤＰＥ）」と称される。
【００９０】
０．９１０ｇ／ｃｍ３〜約０．９４０ｇ／ｃｍ３の範囲の密度を有するポリエチレンは通常、「低密度ポリエチレン（ＬＤＰＥ）」と称される。
【００９１】
用語「直鎖低密度ポリエチレン（ＬＬＤＰＥ）」は、一般的にエチレンと長い鎖のオレフィンの共重合によって生成する、かなりの数の短い分岐を有する、実質的に直鎖のポリマー（ポリエチレン）を指す。直鎖低密度ポリエチレンは、長鎖の分岐がなく、低密度ポリエチレン（ＬＤＰＥ）と構造的に異なる。ＬＬＤＰＥの直鎖性は、ＬＬＤＰＥの異なる製造プロセスからもたらされる。一般的に、ＬＬＤＰＥは、エチレンと１−ブテン、１−ヘキセン、又は１−オクテンなどの高級アルファオレフィンとの共重合によって、低い温度及び圧力で製造される。ＬＬＤＰＥは、通気性フィルム用途のために通常、０．９１１ｇ／ｃｍ３〜０．９４０ｇ／ｃｍ３の範囲、好ましくは０．９１２ｇ／ｃｍ３〜０．９２８ｇ／ｃｍ３の範囲の密度を有する。
【００９２】
「極低密度直鎖低密度ポリエチレン（ＶＬＤＰＥ）は、一般的にエチレンと１−ブテン、１−ヘキセン又は１−オクテンなどの短鎖アルファオレフィンとの共重合によって生成される、短鎖分岐を高レベルで有する実質的に直鎖のポリマーである。ＶＬＤＰＥは通常、０．９００〜０．９１４ｇ／ｃｍ３の範囲の密度を有する。
【００９３】
「超低密度直鎖状低密度ポリエチレン（ＵＬＤＰＥ）は、一般的にエチレンと１−ブテン、１−ヘキセン又は１−オクテンなどの短鎖アルファオレフィンとの共重合によって生成される、短鎖分岐を高レベルで有する実質的に直鎖のポリマーである。ＵＬＤＰＥは通常、０．８６０〜０．８９９ｇ／ｃｍ３の範囲の密度を有する。
【００９４】
一実施形態によれば、熱可塑性ポリマーは、直鎖低密度ポリエチレン（ＬＬＤＰＥ）、好ましくは０．９１２ｇ／ｃｍ３〜０．９２８ｇ／ｃｍ３の範囲の密度を有するＬＬＤＰＥを含む。本発明者らは、上記範囲の密度を有するＬＬＤＰＥポリマーが、本発明による表面処理フィラー材料製品との組合せで特に、非常に良好なバリア特性及び加工特性を示し得ることを見いだした。熱可塑性ポリマーが直鎖低密度ポリエチレン（ＬＬＤＰＥ）を含む場合、少なくとも１つの熱可塑性ポリマーは、熱可塑性ポリマーの全量に基づいて、８０〜９８重量％のＬＬＤＰＥ、より好ましくは８６〜９４重量％のＬＬＤＰＥ、最も好ましくは約９０重量％のＬＬＤＰＥを含む。
【００９５】
一実施形態によれば、少なくとも１つの熱可塑性ポリマーは、熱可塑性ポリマーの全量に基づいて、２〜２０重量％のＬＤＰＥ、より好ましくは６〜１４重量％のＬＤＰＥ、及び最も好ましくは約１０重量％のＬＤＰＥを含む。
【００９６】
例えば、少なくとも１つの熱可塑性ポリマーは、熱可塑性ポリマーの全量に基づいて、８０〜９８重量％のＬＬＤＰＥ、より好ましくは８６〜９４重量％のＬＬＤＰＥ、及び最も好ましくは約９０重量％のＬＬＤＰＥ、並びに熱可塑性ポリマーの全量に基づいて、２〜２０重量％のＬＤＰＥ、より好ましくは６〜１４重量％のＬＤＰＥ、及び最も好ましくは約１０重量％のＬＤＰＥを含むか、好ましくはそれらからなる。ＬＬＤＰＥとＬＤＰＥの量の合計は、熱可塑性ポリマーの全量に基づいて、好ましくは１００重量％であると理解される。
【００９７】
代替的実施形態では、少なくとも１つの熱可塑性ポリマーは、特定の重量比率でＬＬＤＰＥかつＬＤＰＥを含むか、好ましくはそれらからなる。例えば、少なくとも１つの熱可塑性ポリマーは、４０：１０〜４５：５、及び最も好ましくは約４５：５の重量比［ＬＬＤＰＥ：ＬＤＰＥ］でＬＬＤＰＥかつＬＤＰＥを含むか、好ましくはそれらからなり、ここでＬＬＤＰＥの密度は、０．９１２ｇ／ｃｍ３〜０．９２８ｇ／ｃｍ３であり、ＬＤＰＥの密度は、０．９１０ｇ／ｃｍ３〜約０．９４０ｇ／ｃｍ３である。
【００９８】
別の実施形態によれば、熱可塑性ポリマーは、ポリプロピレン（ＰＰ）、好ましくは０．８９０ｇ／ｃｍ３〜０．９１０ｇ／ｃｍ３の範囲の密度を有するＰＰを含む。熱可塑性ポリマーがポリプロピレン（ＰＰ）を含む場合、少なくとも１つの熱可塑性ポリマーは、熱可塑性ポリマーの全量に基づいて、１０〜３０重量％のＰＰ、より好ましくは１５〜２５重量％のＰＰ、及び最も好ましくは約２０重量％のＰＰを含む。
【００９９】
更に又はあるいは、熱可塑性ポリマーは、ポリエチレン（ＰＥ）、好ましくは０．９１２ｇ／ｃｍ３〜０．９２８ｇ／ｃｍ３の範囲の密度を有するＰＥを含む。例えば、ＰＥは二峰性直鎖低密度ポリエチレン（ＬＬＤＰＥ）である。熱可塑性ポリマーがポリエチレン（ＰＥ）を含む場合、少なくとも１つの熱可塑性ポリマーは、熱可塑性ポリマーの全量に基づいて、７０〜９０重量％のＰＥ、より好ましくは７５〜８５重量％のＰＥ、及び最も好ましくは約８０重量％のＰＥを含む。
【０１００】
例えば、少なくとも１つの熱可塑性ポリマーは、熱可塑性ポリマーの全量に基づいて、１０〜３０重量％のＰＰ、より好ましくは１５〜２５重量％のＰＰ、及び最も好ましくは約２０重量％のＰＰ、並びに熱可塑性ポリマーの全量に基づいて、７０〜９０重量％のＰＥ、より好ましくは７５〜８５重量％のＰＥ、及び最も好ましくは約８０重量％のＰＥを含むか、好ましくはそれらからなる。ＰＰ及びＰＥの量の合計は、熱可塑性ポリマーの全量に基づいて、好ましくは１００重量％であると理解される。
【０１０１】
あるいは、少なくとも１つの熱可塑性ポリマーは、０．８９０ｇ／ｃｍ３〜０．９１０ｇ／ｃｍ３の範囲の密度を有するポリプロピレン（ＰＰ）を含むか、好ましくはそれからなる。
【０１０２】
別の実施形態では、少なくとも１つの熱可塑性ポリマーは、特定の重量比率でポリエチレン（ＰＥ）及びポリプロピレン（ＰＰ）を含むか、好ましくはそれらからなる。例えば、少なくとも１つの熱可塑性ポリマーは、４０：１０〜４５：５、及び最も好ましくは約４０：１０の重量比［ＰＥ：ＰＰ］でポリエチレン（ＰＥ）及びポリプロピレン（ＰＰ）を含むか、好ましくはそれらからなり、ここでポリエチレン（ＰＥ）の密度は、０．９１２ｇ／ｃｍ３〜０．９２８ｇ／ｃｍ３であり、ポリプロピレン（ＰＰ）の密度は、０．８９０ｇ／ｃｍ３〜０．９１０ｇ／ｃｍ３である。
【０１０３】
本発明の一実施形態によれば、ＩＳＯ  １１３３（１９０℃、２．１６ｋｇ）にしたがって決定される少なくとも１つの熱可塑性ポリマーのメルトフローレート（ＭＦＲ）は、好ましくは０．０１〜２０、及びより好ましくは０．１〜１０ｇ／１０分である。
【０１０４】
通気性フィルムは、通気性フィルムの全重量に基づいて、少なくとも１５重量％、好ましくは少なくとも２０重量％、より好ましくは少なくとも３０重量％、及び最も好ましくは少なくとも４０重量％、例えば、約５０重量％の量で少なくとも１つの熱可塑性ポリマーを含んでよい。一実施形態によれば、通気性フィルムは、通気性フィルムの全重量に基づいて、１５〜７０重量％、好ましくは２０〜７０重量％、より好ましくは３０〜６５重量％、及び最も好ましくは４０〜６０重量％の量で少なくとも１つの熱可塑性ポリマーを含む。
【０１０５】
表面処理フィラー材料製品
本発明の通気性フィルムはまた、表面処理フィラー材料製品も含み、表面処理フィラー材料製品は、いくつかの本質的な特徴を有する少なくとも１つの粉砕（特に湿式粉砕）炭酸カルシウム含有フィラー材料を含み、これは、請求項１に定義され、以下でより詳細に記載される。
【０１０６】
本発明の意味における少なくとも１つの粉砕炭酸カルシウム含有フィラー材料は、天然粉砕炭酸カルシウム（ＧＣＣ）、沈降炭酸カルシウム（ＰＣＣ）、改質炭酸カルシウム（ＭＣＣ）、表面処理炭酸カルシウム、又はそれらの混合物から選択されるフィラー材料を指す。好ましい実施形態によれば、少なくとも１つの粉砕炭酸カルシウム含有フィラー材料は、天然粉砕炭酸カルシウム（ＧＣＣ）であり、より好ましくは粉砕炭酸カルシウム含有フィラーは、湿式粉砕天然粉砕炭酸カルシウムである。
【０１０７】
ＧＣＣは、石灰岩若しくはチョークなどの堆積岩から又は変成大理石岩（ｍｅｔａｍｏｒｐｈｉｃ  ｍａｒｂｌｅ  ｒｏｃｋｓ）から採掘され、並びに例えばサイクロン又は分級機による、湿式形態での粉砕、ふるい分け及び／若しくは分画などの処理を通して加工される、天然に生じる形態の炭酸カルシウムであると理解される。本発明の一実施形態では、ＧＣＣは、大理石、チョーク、ドロマイト、石灰岩及びそれらの混合物を含む群から選択される。
【０１０８】
本発明の意味における「沈降炭酸カルシウム」（ＰＣＣ）は、水性環境中での二酸化炭素と石灰の反応に続く沈降により、又は水中のカルシウムと炭酸イオン源の沈降により、又は溶液からのカルシウムと炭酸イオン、例えばＣａＣｌ２とＮａ２Ｃ０３の沈降によって一般的に得られる、合成材料である。ＰＣＣを製造する更なる可能な方法は、石灰ソーダ法、又はＰＣＣがアンモニア製造の副生成物であるソルベー法である。沈降炭酸カルシウムは、３つの主要な結晶形態：カルサイト、アラゴナイト及びバテライトで存在し、これらの結晶形態のそれぞれに対して多くの異なる多形体（晶癖）が存在する。カルサイトは、偏三角面体（Ｓ−ＰＣＣ）、菱面体（Ｒ−ＰＣＣ）、六方晶柱状、コロイド状（Ｃ−ＰＣＣ）、立方晶、及び柱状（Ｐ−ＰＣＣ）などの一般的な晶癖を有する三方晶系構造を有する。アラゴナイトは、双晶の六方晶柱状結晶、並びに薄く細長い柱状、曲線の刀状、急こう配の錐状、チゼル状結晶、枝分かれした木、及びサンゴ又は蠕虫様形状のさまざまなとりあわせの一般的な晶癖を有する直方晶構造である。バテライトは、六方晶結晶系に属する。得られたＰＣＣスラリーは、機械的に脱水及び乾燥できる。
【０１０９】
改質炭酸カルシウムは、内部構造改質若しくは表面反応ＧＣＣ又はＰＣＣを有するＧＣＣ又はＰＣＣを特徴とし得る。表面反応炭酸カルシウムは、水性懸濁液の形態でＧＣＣ又はＰＣＣを提供すること、及び上記懸濁液に酸を添加することによって作製されてよい。適切な酸は、例えば、硫酸、塩酸、リン酸、クエン酸、シュウ酸、又はそれらの混合物である。次の工程では、炭酸カルシウムは、ガス状二酸化炭素で処理される。硫酸又は塩酸などの強酸が酸処理工程のために使用される場合、二酸化炭素がその場で自動的に生成する。あるいは又は更に、二酸化炭素を、外部源から供給できる。表面反応炭酸カルシウムは、例えば、ＵＳ  ２０１２／００３１５７６  Ａ１、ＷＯ  ２００９／０７４４９２  Α１、ΕΡ  ２  ２６４  １０９  Ａ１、ＥＰ  ２  ０７０  ９９１  Ａ１、又はＥＰ  ２  ２６４  １０８  Ａ１に記載されている。
【０１１０】
好ましい一実施形態では、少なくとも１つの粉砕炭酸カルシウム含有フィラー材料は、大理石、より好ましくは湿式粉砕大理石である。
【０１１１】
少なくとも１つの炭酸カルシウム含有フィラー材料内における粉砕（特に湿式粉砕）炭酸カルシウムの量は、少なくとも１つの粉砕炭酸カルシウム含有フィラー材料の全乾燥重量に基づいて、少なくとも８０重量％、例えば、少なくとも９５重量％、好ましくは９７と１００重量％の間、より好ましくは９８．５と９９．９５重量％の間であると理解される。
【０１１２】
少なくとも１つの粉砕（特に湿式粉砕）炭酸カルシウム含有フィラー材料は、好ましくは粒子状材料の形態であり、製造される製品の種類に含まれる材料に従来用いられるような粒度分布を有してよい。一般的には、少なくとも１つの粉砕（特に湿式粉砕）炭酸カルシウム含有フィラー材料が０．１〜７μｍの範囲で重量中央粒径ｄ５０値を有することは、本発明における特定の必要条件の１つである。例えば、少なくとも１つの粉砕（特に湿式粉砕）炭酸カルシウム含有フィラー材料は、０．２５μｍ〜５μｍ、好ましくは０．５μｍ〜４μｍ及び最も好ましくは０．６μｍ〜１μｍの重量中央粒径ｄ５０を有する。
【０１１３】
本発明の更なる必要条件は、少なくとも１つの粉砕（特に湿式粉砕）炭酸カルシウム含有フィラー材料が≦１５μｍのトップカット（ｄ９８）を有することである。例えば、少なくとも１つの粉砕（特に湿式粉砕）炭酸カルシウム含有フィラー材料は、≦１２．５μｍ、好ましくは≦１０μｍ、より好ましくは≦７．５μｍ及び最も好ましくは≦３μｍのトップカット（ｄ９８）を有する。
【０１１４】
少なくとも１つの粉砕（特に湿式粉砕）炭酸カルシウム含有フィラー材料の重量中央粒径ｄ５０値及びトップカット（ｄ９８）は特定の比率を満たすと理解される。例えば、少なくとも１つの粉砕（特に湿式粉砕）炭酸カルシウム含有フィラー材料は、０．１〜０．４、好ましくは０．１〜０．３及び最も好ましくは０．１５〜０．２５の重量中央粒径ｄ５０値とトップカット（ｄ９８）の比率［ｄ５０／ｄ９８］を有する。
【０１１５】
更に又はあるいは、少なくとも１つの粉砕（特に湿式粉砕）炭酸カルシウム含有フィラー材料は、すべての粒子の少なくとも６５重量％、好ましくは少なくとも７０重量％、更により好ましくは少なくとも７５重量％及び最も好ましくは少なくとも８０重量％が、＜１μｍの粒径を有するような細かさを有する。
【０１１６】
一実施形態では、少なくとも１つの粉砕（特に湿式粉砕）炭酸カルシウム含有フィラー材料は、すべての粒子の少なくとも１０重量％、好ましくは１０〜７０重量％、更により好ましくは１０〜６０重量％及び最も好ましくは１０〜５０重量％が、＜０．５μｍの粒径を有するような細かさを有する。例えば、すべての粒子の１０〜１５重量％は、＜０．５μｍの粒径を有する。あるいは、すべての粒子の３０〜４５重量％は、＜０．５μｍの粒径を有する。
【０１１７】
少なくとも１つの粉砕（特に湿式粉砕）炭酸カルシウム含有フィラー材料が微細粒子を多量に含む場合、特に有利である。好ましくは、少なくとも１つの粉砕（特に湿式粉砕）炭酸カルシウム含有フィラー材料は、すべての粒子の少なくとも８０重量％が＜１μｍの粒径を有しかつすべての粒子の３０〜４５重量％が＜０．５μｍの粒径を有するような細かさを有する。
【０１１８】
一実施形態では、少なくとも１つの粉砕（特に湿式粉砕）炭酸カルシウム含有フィラー材料は、
ｉ）０．２５μｍ〜５μｍ、好ましくは０．５μｍ〜４μｍ及び最も好ましくは０．６μｍ〜１μｍの重量中央粒径ｄ５０、並びに
ｉｉ）≦１２．５μｍ、好ましくは≦１０μｍ、より好ましくは≦７．５μｍ及び最も好ましくは≦３μｍのトップカット（ｄ９８）、並びに
ｉｉｉ）すべての粒子の少なくとも６５重量％、好ましくは少なくとも７０重量％、更により好ましくは少なくとも７５重量％及び最も好ましくは少なくとも８０重量％が＜１μｍの粒径を有するような細かさ、
を有する。
【０１１９】
例えば、少なくとも１つの粉砕（特に湿式粉砕）炭酸カルシウム含有フィラー材料は、
ｉ）０．６μｍ〜１μｍの重量中央粒径ｄ５０、並びに
ｉｉ）≦３μｍのトップカット（ｄ９８）、並びに
ｉｉｉ）すべての粒子の少なくとも８０重量％が、＜１μｍの粒径を有するような細かさ、を有する。
【０１２０】
少なくとも１つの粉砕（特に湿式粉砕）炭酸カルシウム含有フィラー材料は、窒素及びＩＳＯ９２７７にしたがうＢＥＴ法を使用して測定される、０．５〜１５０ｍ２／ｇのＢＥＴ比表面積を有すると更に理解される。例えば、少なくとも１つの粉砕（特に湿式粉砕）炭酸カルシウム含有フィラー材料は、窒素及びＩＳＯ９２７７にしたがうＢＥＴ法を使用して測定される、０．５〜５０ｍ２／ｇ、より好ましくは０．５〜３５ｍ２／ｇ及び最も好ましくは０．５〜１５ｍ２／ｇの比表面積（ＢＥＴ）を有する。
【０１２１】
本発明の一実施形態では、少なくとも１つの粉砕（特に湿式粉砕）炭酸カルシウム含有フィラー材料は、好ましくは、０．１μｍ〜７μｍ、好ましくは０．２５μｍ〜５μｍ、より好ましくは０．５μｍ〜４μｍ及び最も好ましくは０．６μｍ〜１μｍの中央粒径直径ｄ５０値を有する大理石である。この場合、少なくとも１つの粉砕（特に湿式粉砕）炭酸カルシウム含有フィラー材料は、窒素及びＩＳＯ９２７７にしたがうＢＥＴ方法を使用して測定される、０．５〜１５０ｍ２／ｇ、好ましくは０．５〜５０ｍ２／ｇ、より好ましくは０．５〜３５ｍ２／ｇ及び最も好ましくは０．５〜１５ｍ２／ｇのＢＥＴ比表面積を示す。
【０１２２】
好ましい実施形態では、粉砕炭酸カルシウム含有フィラーは、湿式粉砕炭酸カルシウム含有フィラーである。しかし、乾燥粉砕炭酸カルシウム含有フィラーを使用してもよい。
【０１２３】
湿式粉砕工程は、自生粉砕が生じるような条件下で、並びに／又は水平型ボールミリングにより、及び／若しくは当業者に既知の他のこのようなプロセスによって、実施されてよい。こうして得られた加工済み粉砕炭酸カルシウム含有フィラー材料は、乾燥の前に、周知のプロセス、例えば、凝集、ろ過又は強制蒸発によって洗浄及び脱水されてよい。後続の乾燥工程は、噴霧乾燥などの単一の工程で、又は少なくとも２つの工程で、例えば湿式粉砕炭酸カルシウム含有フィラー材料に第１の加熱工程を適用することによって、実施されてよく、少なくとも１つの湿式粉砕炭酸カルシウム含有フィラー材料の全乾燥重量に基づいて、約０．５重量％以下のレベルに関連する含水率を低下させる。フィラーの残留全含水率はカールフィッシャー電量滴定法によって測定されてよく、１９５℃のオーブンで水分を脱着し１０分間１００ｍｌ／分で乾燥Ｎ２を使用してそれをＫＦ電量計（Ｍｅｔｔｌｅｒ  ｏｖｅｎ  ＤＯ  ０３３７と組み合わされたＭｅｔｔｌｅｒ  Ｔｏｌｅｄｏ  Ｃｏｕｌｏｍｅｔｒｉｃ  ＫＦ  Ｔｉｔｒａｔｏｒ  Ｃ３０）中に連続的に通過させる。残留全含水率は検量線を用いて決定でき、またサンプルを含まない１０分のガスフローのブラインドも考慮できる。残留全含水率は、少なくとも１つの湿式粉砕炭酸カルシウム含有フィラー材料に第２の加熱工程を適用することによって、更に低減されてよい。上記乾燥が２つ以上の乾燥工程によって実施される場合、第１の工程は熱い気流中での加熱によって実施されてよく、一方、第２及び更なる乾燥工程は間接的な加熱によって好ましくは実施され、そこでは相当する容器中の雰囲気は表面処理剤を含む。少なくとも１つの湿式粉砕炭酸カルシウム含有フィラー材料を、選鉱工程（浮遊選鉱、漂白又は磁気分離工程など）にかけて不純物を除去することもまた一般的である。
【０１２４】
別の好ましい実施形態では、少なくとも１つの粉砕（特に湿式粉砕）炭酸カルシウム含有フィラー材料は、水平型ボールミル中で粉砕され、続いて周知の噴霧乾燥プロセスを使用して乾燥される材料である。
【０１２５】
本発明によれば、少なくとも１つの粉砕炭酸カルシウム含有フィラー材料は、少なくとも１つの粉砕炭酸カルシウム含有フィラー材料の全乾燥重量に基づいて、≦１重量％の残留含水率を有する。少なくとも１つの粉砕炭酸カルシウム含有フィラー材料に応じて、少なくとも１つの粉砕炭酸カルシウム含有フィラー材料は、少なくとも１つの粉砕炭酸カルシウム含有フィラー材料の全乾燥重量に基づいて、０．０１〜１重量％、好ましくは０．０１〜０．２重量％、より好ましくは０．０２〜０．１５重量％及び最も好ましくは０．０４〜０．１５重量％の残留全含水率を有する。
【０１２６】
例えば、粉砕（特に湿式粉砕）及び噴霧乾燥大理石が、少なくとも１つの粉砕炭酸カルシウム含有フィラー材料として使用される場合、少なくとも１つの粉砕炭酸カルシウム含有フィラー材料の残留全含水率は、少なくとも１つの粉砕炭酸カルシウム含有フィラー材料の全乾燥重量に基づいて、好ましくは０．０１〜０．１重量％、より好ましくは０．０２〜０．０８重量％及び最も好ましくは０．０４〜０．０７重量％である。ＰＣＣが、少なくとも１つの粉砕炭酸カルシウム含有フィラー材料として使用される場合、少なくとも１つの粉砕炭酸カルシウム含有フィラー材料の残留全含水率は、少なくとも１つの粉砕炭酸カルシウム含有フィラー材料の全乾燥重量に基づいて、好ましくは０．０１〜０．２重量％、より好ましくは０．０５〜０．１７重量％及び最も好ましくは０．０５〜０．１０重量％である。
【０１２７】
本発明によれば、表面処理フィラー材料製品は、少なくとも１つの粉砕（特に湿式粉砕）炭酸カルシウム含有フィラー材料の表面に処理層を更に含む。
【０１２８】
処理層は、
ｉ）１つ以上のリン酸モノエステル及びその塩反応生成物並びに／若しくは１つ以上のリン酸ジエステル及びその塩反応生成物のリン酸エステルブレンド、並びに／又は
ｉｉ）少なくとも１つの飽和脂肪族直鎖若しくは分岐鎖カルボン酸及びその塩反応生成物、並びに／又は
ｉｉｉ）少なくとも１つの脂肪族アルデヒド及び／若しくはその塩反応生成物、並びに／又は
ｉｖ）少なくとも１つのポリジアルキルシロキサン、並びに／又は
ｖ）ｉ．〜ｉｖ．による材料の混合物、
を含む。
【０１２９】
本発明の一実施形態によれば、表面処理フィラー材料製品は、少なくとも１つの粉砕（特に湿式粉砕）炭酸カルシウム含有フィラー材料の少なくとも一部の表面に処理層を含み、ここで処理層は、１つ以上のリン酸モノエステル及びその塩反応生成物並びに／又は１つ以上のリン酸ジエステル及びその塩反応生成物のリン酸エステルブレンドを含む。
【０１３０】
本発明の意味における用語「リン酸モノエステル」は、アルコール置換基中にＣ６〜Ｃ３０、好ましくはＣ８〜Ｃ２２、より好ましくはＣ８〜Ｃ２０、及び最も好ましくはＣ８〜Ｃ１８の炭素原子の全量を有する不飽和又は飽和、分岐鎖又は直鎖、脂肪族又は芳香族アルコールから選択される１つのアルコール分子でモノエステル化されたｏ−リン酸分子を指す。
【０１３１】
本発明の意味における用語「リン酸ジエステル」は、アルコール置換基中にＣ６〜Ｃ３０、好ましくはＣ８〜Ｃ２２、より好ましくはＣ８〜Ｃ２０、及び最も好ましくはＣ８〜Ｃ１８の炭素原子の全量を有する同一の又は異なる、不飽和又は飽和、分岐鎖又は直鎖、脂肪族又は芳香族アルコールから選択される２つのアルコール分子でジエステル化されたｏ−リン酸分子を指す。
【０１３２】
本発明の意味における用語「１つ以上のリン酸モノエステル及び／又は１つ以上のリン酸ジエステルにおけるリン酸エステルブレンドの塩反応生成物」は、炭酸カルシウム含有フィラー材料を１つ以上のリン酸モノエステル及び１つ以上のリン酸ジエステル並びに任意にリン酸と接触させることによって得られる生成物を指す。上記塩反応生成物は、適用される１つ以上のリン酸モノエステル及び１つ以上のリン酸ジエステル並びに任意にリン酸とフィラー材料、好ましくは少なくとも１つの粉砕（特に湿式粉砕）炭酸カルシウム含有フィラー材料の表面に位置する反応性分子の間で生成される。
【０１３３】
リン酸のアルキルエステルは、特に界面活性剤、潤滑剤及び帯電防止剤として産業において周知である（Ｄｉｅ  Ｔｅｎｓｉｄｅ；Ｋｏｓｓｗｉｇ  ｕｎｄ  Ｓｔａｃｈｅ、Ｃａｒｌ  Ｈａｎｓｅｒ  Ｖｅｒｌａｇ  Ｍｕｎｃｈｅｎ、１９９３年）。
【０１３４】
異なる方法によるリン酸のアルキルエステルの合成及びリン酸アルキルエステルでの鉱物の表面処理は、当業者に周知であり、例えば、Ｐｅｓｔｉｃｉｄｅ  ｆｏｒｍｕｌａｔｉｏｎｓ  ａｎｄ  Ａｐｐｌｉｃａｔｉｏｎ  Ｓｙｓｔｅｍｓ：第１５巻；Ｃｏｌｌｉｎｓ  ＨＭ，Ｈａｌｌ  ＦＲ，Ｈｏｐｋｉｎｓｏｎ  Ｍ，ＳＴＰ１２６８；１９９６年、ＵＳ  ３，８９７，５１９  Ａ、ＵＳ  ４，９２１，９９０  Ａ、ＵＳ  ４，３５０，６４５  Ａ、ＵＳ  ６，７１０，１９９  Ｂ２、ＵＳ  ４，１２６，６５０  Ａ、ＵＳ  ５，５５４，７８１  Ａ、ＥＰ  １０９２０００  Ｂｌ及びＷＯ  ２００８／０２３０７６  Ａ１からである。
【０１３５】
語句「１つ以上の」リン酸モノエステルは、１種類以上のリン酸モノエステルがリン酸エステルブレンド中に存在してよいことを意味すると理解される。
【０１３６】
したがって、１つ以上のリン酸モノエステルは、１種類のリン酸モノエステルであってよいことを留意すべきである。あるいは、１つ以上のリン酸モノエステルは、２種類以上のリン酸モノエステルの混合物であってよい。例えば、１つ以上のリン酸モノエステルは、２種類のリン酸モノエステルのような、２又は３種類のリン酸モノエステルの混合物であってよい。
【０１３７】
本発明の一実施形態では、１つ以上のリン酸モノエステルは、アルコール置換基中にＣ６〜Ｃ３０の炭素原子の全量を有する不飽和又は飽和、分岐鎖又は直鎖、脂肪族又は芳香族アルコールから選択される１つのアルコールでエステル化されたｏ−リン酸分子からなる。例えば、１つ以上のリン酸モノエステルは、アルコール置換基中にＣ８〜Ｃ２２、より好ましくはＣ８〜Ｃ２０及び最も好ましくはＣ８〜Ｃ１８の炭素原子の全量を有する不飽和又は飽和、分岐鎖又は直鎖、脂肪族又は芳香族アルコールから選択される１つのアルコールでエステル化されたｏ−リン酸分子からなる。
【０１３８】
本発明一実施形態では、１つ以上のリン酸モノエステルは、アルコール置換基中にＣ６〜Ｃ３０の炭素原子の全量を有する飽和及び直鎖又は分岐鎖並びに脂肪族アルコールから選択される１つのアルコールでエステル化されたｏ−リン酸分子からなる。例えば、１つ以上のリン酸モノエステルは、アルコール置換基中にＣ８〜Ｃ２２、より好ましくはＣ８〜Ｃ２０及び最も好ましくはＣ８〜Ｃ１８の炭素原子の全量を有する飽和及び直鎖又は分岐鎖並びに脂肪族アルコールから選択される１つのアルコールでエステル化されたｏ−リン酸分子からなる。
【０１３９】
本発明の一実施形態では、１つ以上のリン酸モノエステルは、アルコール置換基中にＣ６〜Ｃ３０、好ましくはＣ８〜Ｃ２２、より好ましくはＣ８〜Ｃ２０及び最も好ましくはＣ８〜Ｃ１８の炭素原子の全量を有する飽和及び直鎖並びに脂肪族アルコールから選択される１つのアルコールでエステル化されたｏ−リン酸分子からなる。あるいは、１つ以上のリン酸モノエステルは、アルコール置換基中にＣ６〜Ｃ３０、好ましくはＣ８〜Ｃ２２、より好ましくはＣ８〜Ｃ２０及び最も好ましくはＣ８〜Ｃ１８の炭素原子の全量を有する飽和及び分岐鎖並びに脂肪族アルコールから選択される１つのアルコールでエステル化されたｏ−リン酸分子からなる。
【０１４０】
本発明の一実施形態では、１つ以上のリン酸モノエステルは、ヘキシルリン酸モノエステル、ヘプチルリン酸モノエステル、オクチルリン酸モノエステル、２−エチルヘキシルリン酸モノエステル、ノニルリン酸モノエステル、デシルリン酸モノエステル、ウンデシルリン酸モノエステル、ドデシルリン酸モノエステル、テトラデシルリン酸モノエステル、ヘキサデシルリン酸モノエステル、ヘプチルノニルリン酸モノエステル、オクタデシルリン酸モノエステル、２−オクチル−１−デシルリン酸モノエステル、２−オクチル−１−ドデシルリン酸モノエステル及びそれらの混合物を含む群から選択される。
【０１４１】
例えば、１つ以上のリン酸モノエステルは、２−エチルヘキシルリン酸モノエステル、ヘキサデシルリン酸モノエステル、ヘプチルノニルリン酸モノエステル、オクタデシルリン酸モノエステル、２−オクチル−１−デシルリン酸モノエステル、２−オクチル−１−ドデシルリン酸モノエステル及びそれらの混合物を含む群から選択される。本発明の一実施形態では、１つ以上のリン酸モノエステルは、２−オクチル−１−ドデシルリン酸モノエステルである。
【０１４２】
語句「１つ以上の」リン酸ジエステルは、１種類以上のリン酸ジエステルが、表面処理材料製品及び／又はリン酸エステルブレンドの処理層に存在してよいことを意味すると理解される。
【０１４３】
したがって、１つ以上のリン酸ジエステルは、１種類のリン酸ジエステルであってよいことを留意すべきである。あるいは、１つ以上のリン酸ジエステルは、２種類以上のリン酸ジエステルの混合物であってよい。例えば、１つ以上のリン酸ジエステルは、２種類のリン酸ジエステルのような、２又は３種類のリン酸ジエステルの混合物であってよい。
【０１４４】
本発明の一実施形態では、１つ以上のリン酸ジエステルは、アルコール置換基中にＣ６〜Ｃ３０の炭素原子の全量を有する不飽和又は飽和、分岐鎖又は直鎖、脂肪族又は芳香族アルコールから選択される２つのアルコールでエステル化されたｏ−リン酸分子からなる。例えば、１つ以上のリン酸ジエステルは、アルコール置換基中にＣ８〜Ｃ２２、より好ましくはＣ８〜Ｃ２０及び最も好ましくはＣ８〜Ｃ１８の炭素原子の全量を有する不飽和又は飽和、分岐鎖又は直鎖、脂肪族又は芳香族アルコールから選択される２つの脂肪族アルコールでエステル化されたｏ−リン酸分子からなる。
【０１４５】
リン酸をエステル化するために使用される２つのアルコールは、アルコール置換基中にＣ６〜Ｃ３０の炭素原子の全量を有する同一の又は異なる、不飽和又は飽和、分岐鎖又は直鎖、脂肪族又は芳香族アルコールから独立に選択されてよいと理解される。換言すれば、１つ以上のリン酸ジエステルは同一のアルコールに由来する２つの置換基を含んでよく、又はリン酸ジエステル分子は異なるアルコールに由来する２つの置換基を含んでよい。
【０１４６】
本発明一実施形態では、１つ以上のリン酸ジエステルは、アルコール置換基中にＣ６〜Ｃ３０の炭素原子の全量を有する同一の又は異なる、飽和及び直鎖又は分岐鎖並びに脂肪族アルコールから選択される２つのアルコールでエステル化されたｏ−リン酸分子からなる。例えば、１つ以上のリン酸ジエステルは、アルコール置換基中にＣ８〜Ｃ２２、より好ましくはＣ８〜Ｃ２０及び最も好ましくはＣ８〜Ｃ１８の炭素原子の全量を有する同一の又は異なる、飽和及び直鎖又は分岐鎖並びに脂肪族アルコールから選択される２つのアルコールでエステル化されたｏ−リン酸分子からなる。
【０１４７】
本発明の一実施形態では、１つ以上のリン酸ジエステルは、アルコール置換基中にＣ６〜Ｃ３０、好ましくはＣ８〜Ｃ２２、より好ましくはＣ８〜Ｃ２０及び最も好ましくはＣ８〜Ｃ１８の炭素原子の全量を有する同一の又は異なる、飽和及び直鎖並びに脂肪族アルコールから選択される２つのアルコールでエステル化されたｏ−リン酸分子からなる。あるいは、１つ以上のリン酸ジエステルは、アルコール置換基中にＣ６〜Ｃ３０、好ましくはＣ８〜Ｃ２２、より好ましくはＣ８〜Ｃ２０及び最も好ましくはＣ８〜Ｃ１８の炭素原子の全量を有する同一の又は異なる、飽和及び分岐鎖並びに脂肪族アルコールから選択される２つのアルコールでエステル化されたｏ−リン酸分子からなる。
【０１４８】
本発明一実施形態では、１つ以上のリン酸ジエステルは、ヘキシルリン酸ジエステル、ヘプチルリン酸ジエステル、オクチルリン酸ジエステル、２−エチルヘキシルリン酸ジエステル、ノニルリン酸ジエステル、デシルリン酸ジエステル、ウンデシルリン酸ジエステル、ドデシルリン酸ジエステル、テトラデシルリン酸ジエステル、ヘキサデシルリン酸ジエステル、ヘプチルノニルリン酸ジエステル、オクタデシルリン酸ジエステル、２−オクチル−１−デシルリン酸ジエステル、２−オクチル−１−ドデシルリン酸ジエステル及びそれらの混合物を含む群から選択される。
【０１４９】
例えば、１つ以上のリン酸ジエステルは、２−エチルヘキシルリン酸ジエステル、ヘキサデシルリン酸ジエステル、ヘプチルノニルリン酸ジエステル、オクタデシルリン酸ジエステル、２−オクチル−１−デシルリン酸ジエステル、２−オクチル−１−ドデシルリン酸ジエステル及びそれらの混合物を含む群から選択される。本発明の一実施形態では、１つ以上のリン酸ジエステルは、２−オクチル−１−ドデシルリン酸ジエステルである。
【０１５０】
本発明の一実施形態では、１つ以上のリン酸モノエステルは、２−エチルヘキシルリン酸モノエステル、ヘキサデシルリン酸モノエステル、ヘプチルノニルリン酸モノエステル、オクタデシルリン酸モノエステル、２−オクチル−１−デシルリン酸モノエステル、２−オクチル−１−ドデシルリン酸モノエステル及びそれらの混合物を含む群から選択され、１つ以上のリン酸ジエステルは、２−エチルヘキシルリン酸ジエステル、ヘキサデシルリン酸ジエステル、ヘプチルノニルリン酸ジエステル、オクタデシルリン酸ジエステル、２−オクチル−１−デシルリン酸ジエステル、２−オクチル−１−ドデシルリン酸ジエステル及びそれらの混合物を含む群から選択される。
【０１５１】
例えば、炭酸カルシウム含有フィラー材料の表面の少なくとも一部は、１つのリン酸モノエステル及びその塩反応生成物並びに１つのリン酸ジエステル及びその塩反応生成物のリン酸エステルブレンドを含む。この場合、１つのリン酸モノエステルは、２−エチルヘキシルリン酸モノエステル、ヘキサデシルリン酸モノエステル、ヘプチルノニルリン酸モノエステル、オクタデシルリン酸モノエステル、２−オクチル−１−デシルリン酸モノエステル及び２−オクチル−１−ドデシルリン酸モノエステルを含む群から選択され、１つのリン酸ジエステルは、２−エチルヘキシルリン酸ジエステル、ヘキサデシルリン酸ジエステル、ヘプチルノニルリン酸ジエステル、オクタデシルリン酸ジエステル、２−オクチル−１−デシルリン酸ジエステル及び２−オクチル−１−ドデシルリン酸ジエステルを含む群から選択される。
【０１５２】
少なくとも１つの粉砕（特に湿式粉砕）炭酸カルシウム含有フィラー材料の表面の少なくとも一部が１つのリン酸モノエステル及びその塩反応生成物並びに１つのリン酸ジエステル及びその塩反応生成物のリン酸エステルブレンドを含む場合、１つのリン酸モノエステル及び１つのリン酸ジエステルのアルコール置換基は、好ましくは同一であると理解される。例えば、少なくとも１つの粉砕（特に湿式粉砕）炭酸カルシウム含有フィラー材料の表面の少なくとも一部は、２−エチルヘキシルリン酸モノエステル及びその塩反応生成物並びに２−エチルヘキシルリン酸ジエステル及びその塩反応生成物のリン酸エステルブレンドを含む。あるいは、少なくとも１つの粉砕（特に湿式粉砕）炭酸カルシウム含有フィラー材料の表面の少なくとも一部は、２−オクチル−１−デシルリン酸モノエステル及びその塩反応生成物並びに２−オクチル−１−デシルリン酸ジエステル及びその塩反応生成物のリン酸エステルブレンドを含む。あるいは、少なくとも１つの粉砕（特に湿式粉砕）炭酸カルシウム含有フィラー材料の表面の少なくとも一部は、ヘキサデシルリン酸モノエステル及びその塩反応生成物並びにヘキサデシルリン酸ジエステル及びその塩反応生成物のリン酸エステルブレンドを含む。あるいは、少なくとも１つの粉砕（特に湿式粉砕）炭酸カルシウム含有フィラー材料の表面の少なくとも一部は、オクタデシルリン酸モノエステル及びその塩反応生成物並びにオクタデシルリン酸ジエステル及びその塩反応生成物のリン酸エステルブレンドを含む。あるいは、少なくとも１つの粉砕（特に湿式粉砕）炭酸カルシウム含有フィラー材料の表面の少なくとも一部は、２−オクチル−１−ドデシルリン酸モノエステル及びその塩反応生成物並びに２−オクチル−１−ドデシルリン酸ジエステル及びその塩反応生成物のリン酸エステルブレンドを含む。
【０１５３】
本発明の一実施形態では、少なくとも１つの粉砕（特に湿式粉砕）炭酸カルシウム含有フィラー材料の表面の少なくとも一部は、２つ以上のリン酸モノエステル及びそれらの塩反応生成物並びに２つ以上のリン酸ジエステル及びそれらの塩反応生成物のリン酸エステルブレンドを含む。この場合、２つ以上のリン酸モノエステルは、２−エチルヘキシルリン酸モノエステル、ヘキサデシルリン酸モノエステル、ヘプチルノニルリン酸モノエステル、オクタデシルリン酸モノエステル、２−オクチル−１−デシルリン酸モノエステル及び２−オクチル−１−ドデシルリン酸モノエステルを含む群から選択され、２つ以上のリン酸ジエステルは、２−エチルヘキシルリン酸ジエステル、ヘキサデシルリン酸ジエステル、ヘプチルノニルリン酸ジエステル、オクタデシルリン酸ジエステル、２−オクチル−１−デシルリン酸ジエステル及び２−オクチル−１−ドデシルリン酸ジエステルを含む群から選択される。
【０１５４】
本発明の一実施形態では、少なくとも１つの粉砕（特に湿式粉砕）炭酸カルシウム含有フィラー材料の表面の少なくとも一部は、２つのリン酸モノエステル及びそれらの塩反応生成物並びに２つのリン酸ジエステル及びそれらの塩反応生成物のリン酸エステルブレンドを含む。例えば、少なくとも１つの粉砕（特に湿式粉砕）炭酸カルシウム含有フィラー材料の表面の少なくとも一部は、ヘキサデシルリン酸モノエステル、オクタデシルリン酸モノエステル、ヘキサデシルリン酸ジエステル、オクタデシルリン酸ジエステル及びそれらの塩反応生成物のリン酸エステルブレンドを含む。
【０１５５】
本発明の一実施形態によれば、少なくとも１つの粉砕（特に湿式粉砕）炭酸カルシウム含有フィラー材料の表面の少なくとも一部上のリン酸エステルブレンドは、１つ以上のリン酸モノエステル及びその塩反応生成物対１つ以上のリン酸ジエステル及びその塩反応生成物を特定のモル比で含む。特に処理層及び／又はリン酸エステルブレンドにおける、１つ以上のリン酸モノエステル及びその塩反応生成物対１つ以上のリン酸ジエステル及びその塩反応生成物のモル比は、１：１〜１：１００であってよい。
【０１５６】
本発明の意味における表現「１つ以上のリン酸モノエステル及びその塩反応生成物対１つ以上のリン酸ジエステル及びその塩反応生成物のモル比」は、リン酸モノエステル分子の分子量の合計及びその塩反応生成物中のリン酸モノエステル分子の分子量の合計対リン酸ジエステル分子の分子量の合計及びその塩反応生成物中のリン酸ジエステル分子の分子量の合計を指す。
【０１５７】
一実施形態によれば、リン酸エステルブレンド中の１つ以上のリン酸モノエステル及びその塩反応生成物対１つ以上のリン酸ジエステル及びその塩反応生成物のモル比は、１：１〜１：１００、好ましくは１：１．１〜１：８０、より好ましくは１：１．１〜１：６０、更により好ましくは１：１．１〜１：４０、なお更により好ましくは１：１．１〜１：２０、及び最も好ましくは１：１．１〜１：１０である。
【０１５８】
更に又はあるいは、処理層のリン酸エステルブレンドは、１つ以上のリン酸モノエステル及びその塩反応生成物並びに１つ以上のリン酸ジエステル及びその塩反応生成物のモル合計に基づいて、１〜５０モル％の量で１つ以上のリン酸モノエステル及びその塩反応生成物を含む。例えば、処理層のリン酸エステルブレンドは、１つ以上のリン酸モノエステル及びその塩反応生成物並びに１つ以上のリン酸ジエステル及びその塩反応生成物のモル合計に基づいて、１０〜４５モル％の量で１つ以上のリン酸モノエステル及びその塩反応生成物を含む。
【０１５９】
本発明の一実施形態によれば、
Ｉ）１つ以上のリン酸モノエステルは、アルコール置換基中にＣ６〜Ｃ３０、好ましくはＣ８〜Ｃ２２、より好ましくはＣ８〜Ｃ２０、及び最も好ましくはＣ８〜Ｃ１８の炭素原子の全量を有する不飽和若しくは飽和、分岐鎖若しくは直鎖、脂肪族若しくは芳香族アルコールから選択される１つのアルコール分子でモノエステル化されたｏ−リン酸分子からなり、並びに／又は
ＩＩ）１つ以上のリン酸ジエステルは、アルコール置換基中にＣ６〜Ｃ３０、好ましくはＣ８〜Ｃ２２、より好ましくはＣ８〜Ｃ２０、及び最も好ましくはＣ８〜Ｃ１８の炭素原子の全量を有する同一の又は異なる、不飽和又は飽和、分岐鎖又は直鎖、脂肪族又は芳香族脂肪族アルコールから選択される２つのアルコール分子でジエステル化されたｏ−リン酸分子からなる。
【０１６０】
本発明の一実施形態では、処理層のリン酸エステルブレンドは、１つ以上のリン酸トリエステル並びに／又はリン酸及びその塩反応生成物を更に含む。
【０１６１】
本発明の意味における用語「リン酸トリエステル」は、アルコール置換基中にＣ６〜Ｃ３０、好ましくはＣ８〜Ｃ２２、より好ましくはＣ８〜Ｃ２０及び最も好ましくはＣ８〜Ｃ１８の炭素原子の全量を有する同一の又は異なる、不飽和又は飽和、分岐鎖又は直鎖、脂肪族又は芳香族アルコールから選択される３つのアルコール分子でトリエステル化されたｏ−リン酸分子を指す。
【０１６２】
語句「１つ以上の」リン酸トリエステルは、１種類以上のリン酸トリエステルが、少なくとも１つの粉砕（特に湿式粉砕）炭酸カルシウム含有フィラー材料の表面の少なくとも一部上に存在してよいことを意味すると理解される。
【０１６３】
したがって、１つ以上のリン酸トリエステルは、１種類のリン酸トリエステルであってよいことを留意すべきである。あるいは、１つ以上のリン酸トリエステルは、２種類以上のリン酸トリエステルの混合物であってよい。例えば、１つ以上のリン酸トリエステルは、２種類のリン酸トリエステルのような、２又は３種類のリン酸トリエステルの混合物であってよい。
【０１６４】
本発明の一実施形態では、１つ以上のリン酸トリエステルは、アルコール置換基中にＣ６〜Ｃ３０の炭素原子の全量を有する同一の又は異なる、不飽和又は飽和、分岐鎖又は直鎖、脂肪族又は芳香族アルコールから選択される３つのアルコールでエステル化されたｏ−リン酸分子からなる。例えば、１つ以上のリン酸トリエステルは、アルコール置換基中にＣ８〜Ｃ２２、より好ましくはＣ８〜Ｃ２０及び最も好ましくはＣ８〜Ｃ１８の炭素原子の全量を有する同一の又は異なる、不飽和又は飽和、分岐鎖又は直鎖、脂肪族又は芳香族脂肪族アルコールから選択される３つのアルコールでエステル化されたｏ−リン酸分子からなる。
【０１６５】
リン酸をエステル化するために使用される３つのアルコールは、アルコール置換基中にＣ６〜Ｃ３０の炭素原子の全量を有する不飽和又は飽和、分岐鎖又は直鎖、脂肪族又は芳香族アルコールから独立に選択されてよいと理解される。換言すれば、１つ以上のリン酸トリエステル分子は、同一のアルコールに由来する３つの置換基を含んでよく、又はリン酸トリエステル分子は、異なるアルコールに由来する３つの置換基を含んでよい。
【０１６６】
本発明の一実施形態では、１つ以上のリン酸トリエステルは、アルコール置換基中にＣ６〜Ｃ３０の炭素原子の全量を有する同一の又は異なる、飽和及び直鎖又は分岐鎖並びに脂肪族アルコールから選択される３つのアルコールでエステル化されたｏ−リン酸分子からなる。例えば、１つ以上のリン酸トリエステルは、アルコール置換基中にＣ８〜Ｃ２２、より好ましくはＣ８〜Ｃ２０及び最も好ましくはＣ８〜Ｃ１８の炭素原子の全量を有する同一の又は異なる、飽和及び直鎖又は分岐鎖並びに脂肪族アルコールから選択される３つのアルコールでエステル化されたｏ−リン酸分子からなる。
【０１６７】
本発明の一実施形態では、１つ以上のリン酸トリエステルは、アルコール置換基中にＣ６〜Ｃ３０、好ましくはＣ８〜Ｃ２２、より好ましくはＣ８〜Ｃ２０及び最も好ましくはＣ８〜Ｃ１８の炭素原子の全量を有する飽和及び直鎖並びに脂肪族アルコールから選択される３つのアルコールでエステル化されたｏ−リン酸分子からなる。あるいは、１つ以上のリン酸トリエステルは、アルコール置換基中にＣ６〜Ｃ３０、好ましくはＣ８〜Ｃ２２、より好ましくはＣ８〜Ｃ２０及び最も好ましくはＣ８〜Ｃ１８の炭素原子の全量を有する飽和及び分岐鎖並びに脂肪族アルコールから選択される３つのアルコールでエステル化されたｏ−リン酸分子からなる。
【０１６８】
本発明の一実施形態では、１つ以上のリン酸トリエステルは、ヘキシルリン酸トリエステル、ヘプチルリン酸トリエステル、オクチルリン酸トリエステル、２−エチルヘキシルリン酸トリエステル、ノニルリン酸トリエステル、デシルリン酸トリエステル、ウンデシルリン酸トリエステル、ドデシルリン酸トリエステル、テトラデシルリン酸トリエステル、ヘキサデシルリン酸トリエステル、ヘプチルノニルリン酸トリエステル、オクタデシルリン酸トリエステル、２−オクチル−１−デシルリン酸トリエステル、２−オクチル−１−ドデシルリン酸トリエステル及びそれらの混合物を含む群から選択される。
【０１６９】
例えば、１つ以上のリン酸トリエステルは、２−エチルヘキシルリン酸トリエステル、ヘキサデシルリン酸トリエステル、ヘプチルノニルリン酸トリエステル、オクタデシルリン酸トリエステル、２−オクチル−１−デシルリン酸トリエステル、２−オクチル−１−ドデシルリン酸トリエステル及びそれらの混合物を含む群から選択される。
【０１７０】
本発明の一実施形態では、少なくとも１つの粉砕（特に湿式粉砕）炭酸カルシウム含有フィラー材料の表面の少なくとも一部は、１つ以上のリン酸モノエステル及びその塩反応生成物並びに１つ以上のリン酸ジエステル及びその塩反応生成物並びに１つ以上のリン酸トリエステル並びに任意にリン酸及びその塩反応生成物のリン酸エステルブレンドを含む。例えば、少なくとも１つの粉砕（特に湿式粉砕）炭酸カルシウム含有フィラー材料の表面の少なくとも一部は、１つ以上のリン酸モノエステル及びその塩反応生成物並びに１つ以上のリン酸ジエステル及びその塩反応生成物並びに１つ以上のリン酸トリエステル並びにリン酸及びその塩反応生成物のリン酸エステルブレンドを含む。
【０１７１】
あるいは、少なくとも１つの粉砕（特に湿式粉砕）炭酸カルシウム含有フィラー材料の表面の少なくとも一部は、１つ以上のリン酸モノエステル及びその塩反応生成物並びに１つ以上のリン酸ジエステル及びその塩反応生成物並びに任意にリン酸及びその塩反応生成物のリン酸エステルブレンドを含む。例えば、少なくとも１つの粉砕（特に湿式粉砕）炭酸カルシウム含有フィラー材料の表面の少なくとも一部は、１つ以上のリン酸モノエステル及びその塩反応生成物並びに１つ以上のリン酸ジエステル及びその塩反応生成物並びにリン酸及びその塩反応生成物のリン酸エステルブレンドを含む。
【０１７２】
少なくとも１つの粉砕（特に湿式粉砕）炭酸カルシウム含有フィラー材料の表面の少なくとも一部が１つ以上のリン酸トリエステルを含むリン酸エステルブレンドを含む場合、リン酸エステルブレンドが、１つ以上のリン酸モノエステル及びその塩反応生成物並びに１つ以上のリン酸ジエステル及びその塩反応生成物並びに１つ以上のリン酸トリエステル並びにリン酸及びその塩反応生成物のモル合計に基づいて、≦１０モル％の量で１つ以上のリン酸トリエステルを含むことが好ましい。例えば、リン酸エステルブレンドは、１つ以上のリン酸モノエステル及びその塩反応生成物並びに１つ以上のリン酸ジエステル及びその塩反応生成物並びに１つ以上のリン酸トリエステル並びにリン酸及びその塩反応生成物のモル合計に基づいて、≦８モル％、好ましくは≦６モル％、より好ましくは０．１〜４モル％のように≦４モル％の量で１つ以上のリン酸トリエステルを含む。
【０１７３】
更に又はあるいは、少なくとも１つの粉砕（特に湿式粉砕）炭酸カルシウム含有フィラー材料の表面の少なくとも一部がリン酸及びその塩反応生成物を含むリン酸エステルブレンドを含む場合、リン酸エステルブレンドは、１つ以上のリン酸モノエステル及びその塩反応生成物並びに１つ以上のリン酸ジエステル及びその塩反応生成物並びに１つ以上のリン酸トリエステル並びにリン酸及びその塩反応生成物のモル合計に基づいて、≦１０モル％の量でリン酸及びその塩反応生成物を含むことが好ましい。例えば、リン酸エステルブレンドは、１つ以上のリン酸モノエステル及びその塩反応生成物並びに１つ以上のリン酸ジエステル及びその塩反応生成物並びに１つ以上のリン酸トリエステル並びにリン酸及びその塩反応生成物のモル合計に基づいて、≦８モル％、好ましくは≦６モル％、及びより好ましくは０．１〜４モル％のように≦４モル％の量でリン酸及びその塩反応生成物を含む。
【０１７４】
リン酸エステルブレンドがリン酸及びその塩反応生成物並びに１つ以上のリン酸トリエステルを更に含む場合、リン酸エステルブレンド中の、リン酸及びその塩反応生成物対１つ以上のリン酸モノエステル及びその塩反応生成物対１つ以上のリン酸ジエステル及びその塩反応生成物対１つ以上のリン酸トリエステルのモル比は、１つ以上のリン酸モノエステル及びその塩反応生成物並びに１つ以上のリン酸ジエステル及びその塩反応生成物並びに１つ以上のリン酸トリエステル並びにリン酸及びその塩反応生成物のモル合計に基づいて、≦１０モル％：≦４０モル％：≧４０モル％：≦１０モル％であることがしたがって好ましい。
【０１７５】
本発明の意味における表現「リン酸及びその塩反応生成物対１つ以上のリン酸モノエステル及びその塩反応生成物対１つ以上のリン酸ジエステル及びその塩反応生成物対１つ以上のリン酸トリエステルのモル比」は、リン酸の分子量の合計及びその塩反応生成物中のリン酸分子の分子量の合計対リン酸モノエステル分子の分子量の合計及びその塩反応生成物中のリン酸モノエステル分子の分子量の合計対リン酸ジエステル分子の分子量の合計及びその塩反応生成物中のリン酸ジエステル分子の分子量の合計対リン酸トリエステル分子の分子量の合計を指す。
【０１７６】
リン酸エステルブレンドは、少なくとも１つのフィラー材料、好ましくは少なくとも１つの粉砕（特に湿式粉砕）炭酸カルシウム含有フィラー材料を１つ以上のリン酸モノエステル及び１つ以上のリン酸ジエステル並びに任意にリン酸と接触させることから得られる塩反応生成物を含んでよいと理解される。このような場合、リン酸エステルブレンドは、リン酸モノエステルの１つ以上のカルシウム、マグネシウム及び／又はアルミニウム塩並びにリン酸ジエステルの１つ以上のカルシウム、マグネシウム及び／又はアルミニウム塩並びに任意にリン酸の１つ以上のカルシウム、マグネシウム及び／並びにアルミニウム塩などの塩反応生成物を好ましくは含む。好ましくは、リン酸エステルブレンドは、リン酸モノエステルの１つ以上のカルシウム及び／又はマグネシウム塩並びにリン酸ジエステルの１つ以上のカルシウム及び／又はマグネシウム塩並びに任意にリン酸の１つ以上のカルシウム及び／又はマグネシウム塩などの塩反応生成物を含む。
【０１７７】
本発明の一実施形態では、少なくとも１つのフィラー材料、好ましくは少なくとも１つの粉砕（特に湿式粉砕）炭酸カルシウム含有フィラー材料が作製される前に、１つ以上のリン酸モノエステル及び／又は１つ以上のリン酸ジエステル並びに任意にリン酸は、一価及び／若しくは二価及び／若しくは三価のカチオンの１つ以上の水酸化物並びに／又は一価及び／若しくは二価及び／若しくは三価のカチオンの弱酸の１つ以上の塩によって、少なくとも部分的に中和されてよい。１つ以上の二価及び／又は三価のカチオンの水酸化物は、Ｃａ（ＯＨ）２、Ｍｇ（ＯＨ）２、Ａｌ（ＯＨ）３及びそれらの混合物から選択されてよい。
【０１７８】
更に又はあるいは、１つ以上のリン酸モノエステル及び／又は１つ以上のリン酸ジエステル並びに任意にリン酸が一価のカチオンにおける１つ以上の水酸化物及び／又は弱酸の１つ以上の塩によって少なくとも部分的に中和される場合、一価のカチオンの量は、１つ以上のリン酸モノエステル及び１つ以上のリン酸ジエステル並びに任意にリン酸の酸性基のモル合計に基づいて、好ましくは≦１０モル％であり、中和する一価のカチオンの１つ以上の水酸化物及び／又は弱酸の１つ以上の塩は、ＬｉＯＨ、ＮａＯＨ、ＫＯＨ、Ｎａ２Ｃ０３、Ｌｉ２Ｃ０３、Ｋ２Ｃ０３及びそれらの混合物から選択されてよい。
【０１７９】
本発明の一実施形態では、１つ以上のリン酸モノエステル及び／又は１つ以上のリン酸ジエステル並びに任意にリン酸の部分的中和のために使用される二価のカチオンは、このようなカチオンの弱酸塩に、好ましくは炭酸カルシウムなどの炭酸塩／又はホウ酸塩に由来する。
【０１８０】
本出願の意味における用語「弱酸」は、＞２、好ましくは４〜７のｐＫａを特徴とする、ブレンステッド−ローリー酸、すなわちＨ３Ｏ＋イオン提供源を指す。
【０１８１】
したがって、処理層のリン酸エステルブレンドは、リン酸モノエステルの１つ以上のカルシウム及び／又はマグネシウム塩並びにリン酸ジエステルの１つ以上のカルシウム及び／又はマグネシウム塩並びに任意にリン酸の１つ以上のカルシウム及び／又はマグネシウム塩などの塩反応生成物を更に含んでよい。更に又はあるいは、処理層のリン酸エステルブレンドは、リン酸モノエステルの１つ以上のアルミニウム塩及びリン酸ジエステルの１つ以上のアルミニウム塩並びに任意にリン酸における１つ以上のアルミニウム塩などの塩反応生成物を更に含む。更に又はあるいは、処理層のリン酸エステルブレンドは、リン酸モノエステルの１つ以上のリチウム塩及びリン酸ジエステルの１つ以上のリチウム塩並びに任意にリン酸における１つ以上のリチウム塩などの塩反応生成物を更に含む。更に又はあるいは、処理層のリン酸エステルブレンドは、リン酸モノエステルの１つ以上のナトリウム塩及びリン酸ジエステルの１つ以上のナトリウム塩並びに任意にリン酸における１つ以上のナトリウム塩などの塩反応生成物を更に含む。更に又はあるいは、処理層のリン酸エステルブレンドは、リン酸モノエステルの１つ以上のカリウム塩及びリン酸ジエステルの１つ以上のカリウム塩並びに任意にリン酸における１つ以上のカリウム塩などの塩反応生成物を更に含む。
【０１８２】
１つ以上のリン酸モノエステル及び／又は１つ以上のリン酸ジエステル並びに任意にリン酸が一価のカチオンにおける１つ以上の水酸化物及び／又は弱酸の１つ以上の塩によって少なくとも部分的に中和される場合、処理層及び／又はリン酸エステルブレンドは、好ましくは１つ以上のリン酸モノエステル及び１つ以上のリン酸ジエステル並びに任意にリン酸中の酸性基のモル合計に基づいて、≦１０モル％の一価のカチオンの量を含む。
【０１８３】
本発明の一実施形態では、処理層のリン酸エステルブレンドは、本発明の１つ以上のリン酸モノエステル、１つ以上のリン酸ジエステル及び任意に１つ以上のリン酸トリエステル並びに／又はリン酸に相当しない、追加の表面処理剤を更に含んでよい。
【０１８４】
一実施形態では、１つ以上のリン酸モノエステル及び／又は１つ以上のリン酸ジエステル対それらの塩反応生成物のモル比は、９９．９：０．１〜０．１：９９．９、好ましくは７０：３０〜９０：１０である。
【０１８５】
本発明の意味における表現「１つ以上のリン酸モノエステル及び／又は１つ以上のリン酸ジエステル対それらの塩反応生成物のモル比」は、リン酸モノエステル分子の分子量の合計及び／又はリン酸ジエステル分子の分子量の合計対その塩反応生成物中のリン酸モノエステル分子の分子量の合計及び／又はリン酸ジエステル分子の塩反応生成物における合計を指す。
【０１８６】
本発明の別の実施形態によれば、表面処理フィラー材料製品は、少なくとも１つの粉砕（特に湿式粉砕）炭酸カルシウム含有フィラー材料の表面の少なくとも一部上に処理層を含み、ここで処理層は、少なくとも１つの飽和脂肪族直鎖若しくは分岐鎖カルボン酸若しくはその塩反応生成物又は少なくとも１つのポリジアルキルシロキサンを含む。
【０１８７】
コーティング用の少なくとも１つのリン酸エステルブレンド及び適切な化合物で処理された表面処理フィラー材料製品を作製するための方法は、例えば、ＥＰ  ２  ７７０  ０１７  Ａ１に記載され、それはしたがって参考により本明細書とともに組み込まれる。
【０１８８】
代替的実施形態では、処理層は、Ｃ４〜Ｃ２４の炭素原子及び／又はその反応生成物の全量を有する脂肪族カルボン酸を含む。
【０１８９】
本発明の意味における用語、脂肪族直鎖又は分岐鎖カルボン酸の「塩反応生成物」は、少なくとも１つの粉砕（特に湿式粉砕）炭酸カルシウム含有フィラー材料を少なくとも１つの脂肪族直鎖又は分岐鎖カルボン酸と接触させることによって得られる生成物を指す。上記反応生成物は、適用される少なくとも１つの脂肪族直鎖又は分岐鎖カルボン酸の少なくとも一部と少なくとも１つのフィラー材料、好ましくは少なくとも１つの粉砕（特に湿式粉砕）炭酸カルシウム含有フィラー材料の表面に位置する反応性分子との間で生成される。
【０１９０】
本発明の意味における脂肪族カルボン酸は、１つ以上の直鎖、分岐鎖、飽和、不飽和及び／又は脂環式カルボン酸から選択されてよい。好ましくは、脂肪族カルボン酸はモノカルボン酸であり、すなわち単一のカルボキシル基が存在することを特徴とする脂肪族カルボン酸である。上記カルボキシル基は、炭素骨格の最後に位置する。
【０１９１】
本発明の一実施形態では、脂肪族直鎖又は分岐鎖カルボン酸は、飽和非分岐鎖カルボン酸から選択され、すなわち、脂肪族カルボン酸は好ましくは、ペンタン酸、ヘキサン酸、ヘプタン酸、オクタン酸、ノナン酸、デカン酸、ウンデカン酸、ラウリン酸、トリデカン酸、ミリスチン酸、ペンタデカン酸、パルミチン酸、ヘプタデカン酸、ステアリン酸、ノナデカン酸、アラキジン酸、ヘンイコシル酸、ベヘン酸、トリコシル酸、リグノセリン酸及びそれらの混合物からなるカルボン酸の群から選択される。
【０１９２】
本発明の別の実施形態では、脂肪族直鎖又は分岐鎖カルボン酸は、オクタン酸、デカン酸、ラウリン酸、ミリスチン酸、パルミチン酸、ステアリン酸、アラキジン酸及びそれらの混合物からなる群から選択される。好ましくは、脂肪族直鎖又は分岐鎖カルボン酸は、オクタン酸、ミリスチン酸、パルミチン酸、ステアリン酸及びそれらの混合物からなる群から選択される。
【０１９３】
例えば、脂肪族直鎖又は分岐鎖カルボン酸は、オクタン酸又はステアリン酸である。好ましくは、脂肪族直鎖又は分岐鎖カルボン酸は、ステアリン酸である。
【０１９４】
一実施形態では、少なくとも１つの飽和脂肪族直鎖又は分岐鎖カルボン酸対その塩反応生成物のモル比は、９９．９：０．１〜０．１：９９．９、好ましくは７０：３０〜９０：１０である。
【０１９５】
本発明の意味における表現「少なくとも１つの飽和脂肪族直鎖又は分岐鎖カルボン酸対その塩反応生成物のモル比」は、飽和脂肪族直鎖又は分岐鎖カルボン酸の分子量の合計対その塩反応生成物中の飽和脂肪族直鎖又は分岐鎖カルボン酸の分子量の合計を指す。
【０１９６】
本発明の別の実施形態によれば、表面処理フィラー材料は、少なくとも１つの粉砕（特に湿式粉砕）炭酸カルシウム含有フィラー材料の表面の少なくとも一部上に処理層を含み、ここで処理層は、少なくとも１つの脂肪族アルデヒド及び／又はその塩反応生成物を含む。
【０１９７】
この関連で、少なくとも１つの脂肪族アルデヒドは、表面処理剤を示し、任意の直鎖、分岐鎖又は脂環式、置換又は非置換、飽和又は不飽和脂肪族アルデヒドから選択されてよい。上記アルデヒドは、炭素原子の数が６以上及びより好ましくは８以上であるように好ましくは選択される。更に、上記アルデヒドは、一般的に１４以下、好ましくは１２以下及びより好ましくは１０以下の炭素原子の数を有する。好ましい一実施形態では、脂肪族アルデヒドの炭素原子の数は、６と１４の間、好ましくは６と１２の間及びより好ましくは６と１０の間である。
【０１９８】
別の好ましい実施形態では、少なくとも１つの脂肪族アルデヒドは、炭素原子の数が６と１２の間、より好ましくは６と９の間、及び最も好ましくは８又は９であるように好ましくは選択される。
【０１９９】
脂肪族アルデヒドは、ヘキサナール、（Ｅ）−２−ヘキサナール、（Ｚ）−２−ヘキサナール、（Ｅ）−３−ヘキサナール、（Ｚ）−３−ヘキサナール、（Ｅ）−４−ヘキサナール、（Ｚ）−４−ヘキサナール、５−ヘキサナール、ヘプタナール、（Ｅ）−２−ヘプテナール、（Ｚ）−２−ヘプテナール、（Ｅ）−３−ヘプテナール、（Ｚ）−３−ヘプテナール、（Ｅ）−４−ヘプテナール、（Ｚ）−４−ヘプテナール、（Ｅ）−５−ヘプテナール、（Ｚ）−５−ヘプテナール、６−ヘプテナール、オクタナール、（Ｅ）−２−オクテナール、（Ｚ）−２−オクテナール、（Ｅ）−３−オクテナール、（Ｚ）−３−オクテナール、（Ｅ）−４−オクテナール、（Ｚ）−４−オクテナール、（Ｅ）−５−オクテナール、（Ｚ）−５−オクテナール、（Ｅ）−６−オクテナール、（Ｚ）−６−オクテナール、７−オクテナール、ノナナール、（Ｅ）−２−ノネナール、（Ｚ）−２−ノネナール、（Ｅ）−３−ノネナール、（Ｚ）−３−ノネナール、（Ｅ）−４−ノネナール、（Ｚ）−４−ノネナール、（Ｅ）−５−ノネナール、（Ｚ）−５−ノネナール、（Ｅ）−６−ノネナール、（Ｚ）−６−ノネナール、（Ｅ）−６−ノネナール、（Ｚ）−６−ノネナール、（Ｅ）−７−ノネナール、（Ｚ）−７−ノネナール、８−ノネナール、（Ｅ）−２−デセナール、（Ｚ）−２−デセナール、（Ｅ）−３−デセナール、（Ｚ）−３−デセナール、（Ｅ）−４−デセナール、（Ｚ）−４−デセナール、（Ｅ）−５−デセナール、（Ｚ）−５−デセナール、（Ｅ）−６−デセナール、（Ｚ）−６−デセナール、（Ｅ）−７−デセナール、（Ｚ）−７−デセナール、（Ｅ）−８−デセナール、（Ｚ）−８−デセナール、９−デセナール、ウンデカナール、（Ｅ）−２−ウンデセナール、（Ｚ）−２−ウンデセナール、（Ｅ）−３−ウンデセナール、（Ｚ）−３−ウンデセナール、（Ｅ）−４−ウンデセナール、（Ｚ）−４−ウンデセナール、（Ｅ）−５−ウンデセナール、（Ｚ）−５−ウンデセナール、（Ｅ）−６−ウンデセナール、（Ｚ）−６−ウンデセナール、（Ｅ）−７−ウンデセナール、（Ｚ）−７−ウンデセナール、（Ｅ）−８−ウンデセナール、（Ｚ）−８−ウンデセナール、（Ｅ）−９−ウンデセナール、（Ｚ）−９−ウンデセナール、１０−ウンデセナール、ドデカナール、（Ｅ）−２−ドデセナール、（Ｚ）−２−ドデセナール、（Ｅ）−３−ドデセナール、（Ｚ）−３−ドデセナール、（Ｅ）−４−ドデセナール、（Ｚ）−４−ドデセナール、（Ｅ）−５−ドデセナール、（Ｚ）−５−ドデセナール、（Ｅ）−６−ドデセナール、（Ｚ）−６−ドデセナール、（Ｅ）−７−ドデセナール、（Ｚ）−７−ドデセナール、（Ｅ）−８−ドデセナール、（Ｚ）−８−ドデセナール、（Ｅ）−９−ドデセナール、（Ｚ）−９−ドデセナール、（Ｅ）−１０−ドデセナール、（Ｚ）−１０−ドデセナール、１１−ドデセナール、トリデカナール、（Ｅ）−２−トリデセナール、（Ｚ）−２−トリデセナール、（Ｅ）−３−トリデセナール、（Ｚ）−３−トリデセナール、（Ｅ）−４−トリデセナール、（Ｚ）−４−トリデセナール、（Ｅ）−５−トリデセナール、（Ｚ）−５−トリデセナール、（Ｅ）−６−トリデセナール、（Ｚ）−６−トリデセナール、（Ｅ）−７−トリデセナール、（Ｚ）−７−トリデセナール、（Ｅ）−８−トリデセナール、（Ｚ）−８−トリデセナール、（Ｅ）−９−トリデセナール、（Ｚ）−９−トリデセナール、（Ｅ）−１０−トリデセナール、（Ｚ）−１０−トリデセナール、（Ｅ）−１１−トリデセナール、（Ｚ）−１１−トリデセナール、１２−トリデセナール、ブタデカナール、（Ｅ）−２−ブタデセナール、（Ｚ）−２−ブタデセナール、（Ｅ）−３−ブタデセナール、（Ｚ）−３−ブタデセナール、（Ｅ）−４−ブタデセナール、（Ｚ）−４−ブタデセナール、（Ｅ）−５−ブタデセナール、（Ｚ）−５−ブタデセナール、（Ｅ）−６−ブタデセナール、（Ｚ）−６−ブタデセナール、（Ｅ）−７−ブタデセナール、（Ｚ）−７−ブタデセナール、（Ｅ）−８−ブタデセナール、（Ｚ）−８−ブタデセナール、（Ｅ）−９−ブタデセナール、（Ｚ）−９−ブタデセナール、（Ｅ）−１０−ブタデセナール、（Ｚ）−１０−ブタデセナール、（Ｅ）−１１−ブタデセナール、（Ｚ）−１１−ブタデセナール、（Ｅ）−１２−ブタデセナール、（Ｚ）−１２−ブタデセナール、１３−ブタデセナール、及びそれらの混合物からなる脂肪族アルデヒドの群から選択されてよい。好ましい実施形態では、脂肪族アルデヒドは、ヘキサナール、（Ｅ）−２−ヘキサナール、（Ｚ）−２−ヘキサナール、（Ｅ）−３−ヘキサナール、（Ｚ）−３−ヘキサナール、（Ｅ）−４−ヘキサナール、（Ｚ）−４−ヘキサナール、５−ヘキサナール、ヘプタナール、（Ｅ）−２−ヘプテナール、（Ｚ）−２−ヘプテナール、（Ｅ）−３−ヘプテナール、（Ｚ）−３−ヘプテナール、（Ｅ）−４−ヘプテナール、（Ｚ）−４−ヘプテナール、（Ｅ）−５−ヘプテナール、（Ｚ）−５−ヘプテナール、６−ヘプテナール、オクタナール、（Ｅ）−２−オクテナール、（Ｚ）−２−オクテナール、（Ｅ）−３−オクテナール、（Ｚ）−３−オクテナール、（Ｅ）−４−オクテナール、（Ｚ）−４−オクテナール、（Ｅ）−５−オクテナール、（Ｚ）−５−オクテナール、（Ｅ）−６−オクテナール、（Ｚ）−６−オクテナール、７−オクテナール、ノナナール、（Ｅ）−２−ノネナール、（Ｚ）−２−ノネナール、（Ｅ）−３−ノネナール、（Ｚ）−３−ノネナール、（Ｅ）−４−ノネナール、（Ｚ）−４−ノネナール、（Ｅ）−５−ノネナール、（Ｚ）−５−ノネナール、（Ｅ）−６−ノネナール、（Ｚ）−６−ノネナール、（Ｅ）−７−ノネナール、（Ｚ）−７−ノネナール、８−ノネナール及びそれらの混合物からなる群から選択される。
【０２００】
別の好ましい実施形態では、少なくとも１つの脂肪族アルデヒドは飽和脂肪族アルデヒドである。この場合、脂肪族アルデヒドは、ヘキサナール、ヘプタナール、オクタナール、ノナナール、デカナール、ウンデカナール、ドデカナール、トリデカナール、ブタデカナール及びそれらの混合物からなる群から選択される。好ましくは、飽和脂肪族アルデヒドの形態である少なくとも１つの脂肪族アルデヒドは、ヘキサナール、ヘプタナール、オクタナール、ノナナール、デカナール、ウンデカナール、ドデカナール及びそれらの混合物からなる群から選択される。例えば、飽和脂肪族アルデヒドの形態である少なくとも１つの脂肪族アルデヒドは、オクタナール、ノナナール及びそれらの混合物から選択される。
【０２０１】
２つの脂肪族アルデヒド、例えばオクタナール及びノナナールなどの２つの飽和脂肪族アルデヒドの混合物が本発明にしたがって使用される場合、オクタナールとノナナールの重量比は、７０：３０〜３０：７０及びより好ましくは６０：４０〜４０：６０である。本発明の特に好ましい実施形態では、オクタナールとノナナールの重量比は、約１：１である。
【０２０２】
本発明の意味における用語、少なくとも１つの脂肪族アルデヒドの「塩反応生成物」は、少なくとも１つの粉砕（特に湿式粉砕）炭酸カルシウム含有フィラー材料を少なくとも１つの脂肪族アルデヒドと接触させることによって得られる生成物を指す。上記反応生成物は、適用される少なくとも１つの脂肪族アルデヒドの少なくとも一部と少なくとも１つのフィラー材料、好ましくは少なくとも１つの粉砕（特に湿式粉砕）炭酸カルシウム含有フィラー材料の表面に位置する反応性分子との間で生成される。
【０２０３】
一実施形態では、少なくとも１つの脂肪族アルデヒド対その塩反応生成物のモル比は、９９．９：０．１〜０．１：９９．９、好ましくは７０：３０〜９０：１０である。
【０２０４】
本発明の意味における表現「少なくとも１つの脂肪族アルデヒド対その塩反応生成物のモル比」は、脂肪族アルデヒドの分子量の合計対その塩反応生成物中の脂肪族アルデヒドの分子量の合計を指す。
【０２０５】
コーティング用の少なくとも１つの脂肪族アルデヒド及び適切な化合物で処理された表面処理フィラー材料製品を作製するための方法は、例えば、ＥＰ  ２  ３９０  ２８５  Ａ１に記載され、それはしたがって参考により本明細書とともに組み込まれる。
【０２０６】
本発明の別の実施形態によれば、表面処理フィラー材料は、少なくとも１つの粉砕（特に湿式粉砕）炭酸カルシウム含有フィラー材料の表面の少なくとも一部上に処理層を含み、ここで処理層は、少なくとも１つのポリジアルキルシロキサンを含む。
【０２０７】
好ましいポリジアルキルシロキサンは、例えば、ＵＳ  ２００４／００９７６１６  Ａ１に記載される。最も好ましいのは、ポリジメチルシロキサン、好ましくはジメチコン、ポリジエチルシロキサン及びポリメチルフェニルシロキサン並びに／又はそれらの混合物からなる群から選択されるポリジアルキルシロキサンである。
【０２０８】
例えば、少なくとも１つのポリジアルキルシロキサンは、好ましくはポリジメチルシロキサン（ＰＤＭＳ）である。
【０２０９】
少なくとも１つのポリジアルキルシロキサンは、少なくとも１つの粉砕（特に湿式粉砕）炭酸カルシウム含有フィラー材料の表面の少なくとも一部上の上記ポリジアルキルシロキサンの全量が、１０００ｐｐｍ未満、より好ましくは８００ｐｐｍ未満及び最も好ましくは６００ｐｐｍ未満であるような量で好ましくは存在する。例えば、少なくとも１つの粉砕（特に湿式粉砕）炭酸カルシウム含有フィラー材料の表面の少なくとも一部上のポリジアルキルシロキサンの全量は、１００〜１０００ｐｐｍ、より好ましくは２００〜８００ｐｐｍ及び最も好ましくは３００〜６００ｐｐｍ、例えば、４００〜６００ｐｐｍである。
【０２１０】
一実施形態では、少なくとも１つの粉砕（特に湿式粉砕）炭酸カルシウム含有フィラー材料の表面の少なくとも一部上の処理層は、上記材料の混合物を含む。
【０２１１】
例えば、少なくとも１つの粉砕（特に湿式粉砕）炭酸カルシウム含有フィラー材料の表面の少なくとも一部上の処理層は、１つ以上のリン酸モノエステル及びその塩反応生成物並びに／若しくは１つ以上のリン酸ジエステル及びその塩反応生成物のリン酸エステルブレンド並びに少なくとも１つの飽和脂肪族直鎖若しくは分岐鎖カルボン酸及びその塩反応生成物並びに任意に少なくとも１つのポリジアルキルシロキサン又は任意に少なくとも１つの脂肪族アルデヒド及び／若しくはその塩反応生成物を含む。
【０２１２】
あるいは、少なくとも１つの粉砕（特に湿式粉砕）炭酸カルシウム含有フィラー材料の表面の少なくとも一部上の処理層は、１つ以上のリン酸モノエステル及びその塩反応生成物並びに／若しくは１つ以上のリン酸ジエステル及びその塩反応生成物のリン酸エステルブレンド並びに少なくとも１つのポリジアルキルシロキサン並びに任意に少なくとも１つの飽和脂肪族直鎖若しくは分岐鎖カルボン酸及びその塩反応生成物又は任意に少なくとも１つの脂肪族アルデヒド及び／若しくはその塩反応生成物を含む。
【０２１３】
あるいは、少なくとも１つの粉砕（特に湿式粉砕）炭酸カルシウム含有フィラー材料の表面の少なくとも一部上の処理層は、少なくとも１つの飽和脂肪族直鎖若しくは分岐鎖カルボン酸及びその塩反応生成物並びに少なくとも１つのポリジアルキルシロキサン並びに任意に１つ以上のリン酸モノエステル及びその塩反応生成物並びに／若しくは１つ以上のリン酸ジエステル及びその塩反応生成物のリン酸エステルブレンド又は任意に少なくとも１つの脂肪族アルデヒド及び／若しくはその塩反応生成物を含む。
【０２１４】
あるいは、少なくとも１つの粉砕（特に湿式粉砕）炭酸カルシウム含有フィラー材料の表面の少なくとも一部上の処理層は、少なくとも１つの脂肪族アルデヒド及び／若しくはその塩反応生成物並びに少なくとも１つの飽和脂肪族直鎖若しくは分岐鎖カルボン酸及びその塩反応生成物並びに任意に少なくとも１つのポリジアルキルシロキサン又は任意に１つ以上のリン酸モノエステル及びその塩反応生成物並びに／若しくは１つ以上のリン酸ジエステル及びその塩反応生成物のリン酸エステルブレンド又は任意に少なくとも１つの脂肪族アルデヒド及び／若しくはその塩反応生成物を含む。
【０２１５】
あるいは、少なくとも１つの粉砕（特に湿式粉砕）炭酸カルシウム含有フィラー材料の表面の少なくとも一部上の処理層は、少なくとも１つの脂肪族アルデヒド及び／若しくはその塩反応生成物並びに少なくとも１つのポリジアルキルシロキサン並びに任意に少なくとも１つの飽和脂肪族直鎖若しくは分岐鎖カルボン酸及びその塩反応生成物又は任意に１つ以上のリン酸モノエステル及びその塩反応生成物並びに／若しくは１つ以上のリン酸ジエステル及びその塩反応生成物のリン酸エステルブレンド又は任意に少なくとも１つの脂肪族アルデヒド及び／若しくはその塩反応生成物を含む。好ましくは、少なくとも１つの粉砕（特に湿式粉砕）炭酸カルシウム含有フィラー材料の表面の少なくとも一部上の処理層は、１つ以上のリン酸モノエステル及びその塩反応生成物並びに／若しくは１つ以上のリン酸ジエステル及びその塩反応生成物のリン酸エステルブレンド又は少なくとも１つの飽和脂肪族直鎖若しくは分岐鎖カルボン酸及びその塩反応生成物又は少なくとも１つの脂肪族アルデヒド及び／若しくはその塩反応生成物並びに少なくとも１つのポリジアルキルシロキサンを含む。より好ましくは、少なくとも１つの粉砕（特に湿式粉砕）炭酸カルシウム含有フィラー材料の表面の少なくとも一部上の処理層は、少なくとも１つの飽和脂肪族直鎖又は分岐鎖カルボン酸及びその塩反応生成物並びに少なくとも１つのポリジアルキルシロキサンを含むか、最も好ましくはそれらからなる。
【０２１６】
したがって、後処理層は、処理層上に存在してよく、上記の後処理層は、好ましくは少なくとも１つのポリジアルキルシロキサンを含む。
【０２１７】
好ましい一実施形態では、少なくとも１つの粉砕（特に湿式粉砕）炭酸カルシウム含有フィラー材料の表面処理は、２つの工程、処理層を形成するための１つ以上のリン酸モノエステル及び／若しくは１つ以上のリン酸ジエステルのリン酸エステルブレンド又は少なくとも１つの飽和脂肪族直鎖若しくは分岐鎖カルボン酸又は少なくとも１つの脂肪族アルデヒドによる処理を含む第１の工程、並びに後処理層を形成するための少なくとも１つのポリジアルキルシロキサンによる処理を含む第２の工程、で実施される。
【０２１８】
別の実施形態では、表面処理は、少なくとも１つの粉砕（特に湿式粉砕）炭酸カルシウム含有フィラー材料を、処理層を形成するための１つ以上のリン酸モノエステル及び／若しくは１つ以上のリン酸ジエステルのリン酸エステルブレンド又は少なくとも１つの飽和脂肪族直鎖若しくは分岐鎖カルボン酸又は少なくとも１つの脂肪族アルデヒド並びに少なくとも１つのポリジアルキルシロキサンで同時に処理することによって、実施される。
【０２１９】
更に、表面処理は、少なくとも１つの粉砕（特に湿式粉砕）炭酸カルシウム含有フィラー材料を、最初にポリジアルキルシロキサンで、続いて１つ以上のリン酸モノエステル及び／若しくは１つ以上のリン酸ジエステルのリン酸エステルブレンド又は少なくとも１つの飽和脂肪族直鎖若しくは分岐鎖カルボン酸又は少なくとも１つの脂肪族アルデヒドで処理することによって、実施できる。
【０２２０】
一実施形態によれば、リン酸エステル、１つ以上のリン酸モノエステル、１つ以上のリン酸ジエステルのブレンド、又は少なくとも１つの飽和脂肪族直鎖若しくは分岐鎖カルボン酸又は少なくとも１つの脂肪族アルデヒドの塩反応生成物は、１つ以上のそれらのカルシウム及び／又はマグネシウム塩である。
【０２２１】
したがって、少なくとも１つの粉砕（特に湿式粉砕）炭酸カルシウム含有フィラー材料製品は、少なくとも１つの粉砕（特に湿式粉砕）炭酸カルシウム含有フィラー材料、並びに
ｉ．１つ以上のリン酸モノエステル及びその塩反応生成物並びに／若しくは１つ以上のリン酸ジエステル及びその塩反応生成物のリン酸エステルブレンド、並びに／又は
ｉｉ．少なくとも１つの飽和脂肪族直鎖若しくは分岐鎖カルボン酸及びその塩反応生成物、並びに／又は
ｉｉｉ．少なくとも１つの脂肪族アルデヒド及び／若しくはその塩反応生成物、並びに／又は
ｉｖ．少なくとも１つのポリジアルキルシロキサン、並びに／又は
ｖ．ｉ．〜ｉｖ．による材料の混合物、
を含む処理層、を含むか、好ましくはそれらからなると理解される。
【０２２２】
処理層は、上記少なくとも１つの粉砕（特に湿式粉砕）炭酸カルシウム含有フィラー材料の表面に形成される。
【０２２３】
表面処理フィラー材料製品が、少なくとも１つの粉砕（特に湿式粉砕）炭酸カルシウム含有フィラー材料の全乾燥重量に基づいて、０．１〜３重量％の量で処理層を含むことは、本発明の必要条件の１つである。
【０２２４】
一実施形態によれば、表面処理フィラー材料製品は、少なくとも１つの粉砕（特に湿式粉砕）炭酸カルシウム含有フィラー材料の全乾燥重量に基づいて、０．１〜２．８重量％の量、より好ましくは０．１〜２．５重量％の量、更により好ましくは０．３〜２．５重量％の量及び最も好ましくは０．５〜２．５重量％の量で処理層を含む。
【０２２５】
処理層は好ましくは、表面処理フィラー材料製品の表面上の１つ以上のリン酸モノエステル及びその塩反応生成物並びに／若しくは１つ以上のリン酸ジエステル及びその塩反応生成物のリン酸エステルブレンド、並びに／又は少なくとも１つの飽和脂肪族直鎖若しくは分岐鎖カルボン酸及びその塩反応生成物、並びに／又は少なくとも１つの脂肪族アルデヒド及び／若しくはその塩反応生成物、並びに／又は少なくとも１つのポリジアルキルシロキサン、並びに／又は上記材料の混合物の全重量が、少なくとも１つの粉砕（特に湿式粉砕）炭酸カルシウム含有フィラー材料の０．０５〜１重量％／ｍ２、より好ましくは０．１〜０．５重量％／ｍ２及び最も好ましくは０．１５〜０．２５重量％／ｍ２であることを特徴とする。
【０２２６】
本発明の一実施形態では、処理層は、表面処理フィラー材料製品の表面上の１つ以上のリン酸モノエステル及びその塩反応生成物並びに／若しくは１つ以上のリン酸ジエステル及びその塩反応生成物のリン酸エステルブレンド、並びに／又は少なくとも１つの飽和脂肪族直鎖若しくは分岐鎖カルボン酸及びその塩反応生成物、並びに／又は少なくとも１つの脂肪族アルデヒド及び／若しくはその塩反応生成物、並びに／又は少なくとも１つのポリジアルキルシロキサン、並びに／又は上記材料の混合物の全重量が、少なくとも１つの炭酸カルシウム含有材料の０．１〜５ｍｇ／ｍ２、より好ましくは０．２５〜４．５ｍｇ／ｍ２及び最も好ましくは１．０〜４．０ｍｇ／ｍ２であることを特徴とする。
【０２２７】
特に、表面処理フィラー材料製品は、≧２５０℃の揮発開始温度を特徴とすると理解される。例えば、本発明のプロセスによって得られる表面処理フィラー材料製品は、≧２６０℃又は≧２７０℃の揮発開始温度を特徴とする。
【０２２８】
更に又はあるいは、表面処理フィラー材料製品は、２５と３５０℃の間で０．２５％未満の、及び好ましくは０．２３質量％未満の、例えば０．０４〜０．２１質量％の、好ましくは０．０８〜０．１５質量％、より好ましくは０．１〜０．１２質量％の全揮発性物質を特徴とする。
【０２２９】
更に、表面処理フィラー材料製品は、低い吸水感度（ｗａｔｅｒ  ｐｉｃｋ  ｕｐ  ｓｕｓｃｅｐｔｉｂｉｌｉｔｙ）を特徴とする。表面処理フィラー材料製品の吸水感度（ｍｏｉｓｔｕｒｅ  ｐｉｃｋ  ｕｐ  ｓｕｓｃｅｐｔｉｂｉｌｉｔｙ）は、その全表面水分レベルが、約＋２３℃（±２℃）の温度で乾燥炭酸カルシウム含有フィラー材料の１ｍｇ／ｇ未満であるようなことが好ましい。例えば、表面処理フィラー材料製品は、＋２３Ｃ（±２℃）の温度での後に、乾燥炭酸カルシウム含有材料の０．１〜１ｍｇ／ｇの、より好ましくは０．２〜０．９ｍｇ／ｇの及び最も好ましくは０．２〜０．８ｍｇ／ｇの吸水感度（ｍｏｉｓｔｕｒｅ  ｐｉｃｋ  ｕｐ  ｓｕｓｃｅｐｔｉｂｉｌｉｔｙ）を有する。
【０２３０】
更に又はあるいは、表面処理フィラー材料製品は、沈降法を用いて＋２３℃（±２℃）で測定される８：２未満の水：エタノールの体積比の親水性を有する。例えば、表面処理フィラー材料製品は、沈降法を用いて＋２３℃（±２℃）で測定される７：３未満の水：エタノールの体積比の親水性を有する。
【０２３１】
一実施形態によれば、通気性フィルムは、通気性フィルムの全重量に基づいて、１〜８５重量％、好ましくは２〜８０重量％、より好ましくは５〜７５重量％、更により好ましくは１０〜６５重量％、及び最も好ましくは１５重量％〜６０重量％の量で表面処理フィラー材料製品を含む。
【０２３２】
本発明の一態様によれば、上記の表面処理フィラー材料製品は、通気性フィルム中のフィラーとして使用される。
【０２３３】
通気性フィルム
本発明によれば、少なくとも１つの熱可塑性ポリマー及び表面処理フィラー材料製品を含む通気性フィルムが提供され、表面処理フィラー材料製品は、
Ａ）少なくとも１つの粉砕（特に湿式粉砕）炭酸カルシウム含有フィラー材料であって、
−０．１μｍ〜７μｍの範囲の重量中央粒径ｄ５０、
−≦１５μｍのトップカット粒径ｄ９８、
−窒素及びＩＳＯ９２７７にしたがってＢＥＴ法を使用して測定される、０．５〜１５０ｍ２／ｇの比表面積（ＢＥＴ）、並びに
−少なくとも１つの粉砕炭酸カルシウム含有フィラー材料の全乾燥重量に基づいて、≦１重量％の残留全含水率、
を有する材料、並びに
Ｂ）少なくとも１つの上記粉砕炭酸カルシウム含有フィラー材料の表面の処理層であって、
ｉ．１つ以上リン酸モノエステル及びその塩反応生成物並びに／若しくは１つ以上のリン酸ジエステル及びその塩反応生成物のリン酸エステルブレンド、並びに／又は
ｉｉ．少なくとも１つの飽和脂肪族直鎖若しくは分岐鎖カルボン酸及びその塩反応生成物、並びに／又は
ｉｉｉ．少なくとも１つの脂肪族アルデヒド及び／若しくはその塩反応生成物、並びに／又は
ｉｖ．少なくとも１つのポリジアルキルシロキサン、並びに／又は
ｖ．ｉ．〜ｉｉｉ．による材料の混合物、
を含む処理層
を含み、
表面処理フィラー材料製品は、少なくとも１つの粉砕炭酸カルシウム含有フィラー材料の全乾燥重量に基づいて、０．１〜３重量％の量の処理層を含む。
【０２３４】
通気性フィルムは、低い坪量を特に特徴とすると理解される。したがって、通気性フィルムは、１〜１０ｇ／ｍ２の坪量を有する。一実施形態では、通気性フィルムは、５〜１０ｇ／ｍ２、好ましくは６〜１０ｇ／ｍ２、及び最も好ましくは約８ｇ／ｍ２の坪量を有する。
【０２３５】
一実施形態によれば、通気性フィルムの厚みは、４〜１０μｍ、好ましくは６〜１０μｍである。
【０２３６】
通気性フィルムは、それが高い機械的特性で低い坪量を提供するので有利である。
【０２３７】
例えば、８ｇ／ｍ２の坪量で、通気性フィルムは、ＩＳＯ５２７−３にしたがって測定される、４〜４０Ｎの範囲で、より好ましくは４〜３５Ｎの範囲で、及び最も好ましくは４〜３５Ｎの範囲で縦方向における破断時の力を有する。
【０２３８】
少なくとも１つの熱可塑性ポリマーがポリエチレン、例えばＬＬＤＰＥを含む場合、８ｇ／ｍ２の坪量で、通気性フィルムは好ましくは、ＩＳＯ５２７−３にしたがって測定される、４〜１５Ｎの範囲で、及びより好ましくは４〜１２Ｎの範囲で縦方向における破断時の力を有する。
【０２３９】
少なくとも１つの熱可塑性ポリマーがポリプロピレンを含む場合、８ｇ／ｍ２の坪量で、通気性フィルムは好ましくは、ＩＳＯ５２７−３にしたがって測定される、１０〜３０Ｎの範囲で、より好ましくは１４〜２５Ｎの範囲で及び最も好ましくは２０〜２３Ｎの範囲で縦方向における破断時の力を有する。
【０２４０】
更に又はあるいは、８ｇ／ｍ２の坪量で、通気性フィルムは、ＩＳＯ５２７−３にしたがって測定される、３００〜２５００Ｎ／ｍｍ２の範囲で、及び最も好ましくは５００〜２４００Ｎ／ｍｍ２の範囲で弾性率を有する。
【０２４１】
少なくとも１つの熱可塑性ポリマーがポリエチレン、例えば、ＬＬＤＰＥを含む場合、８ｇ／ｍ２の坪量で、通気性フィルムは好ましくは、ＩＳＯ５２７−３にしたがって測定される、３００〜１０００Ｎ／ｍｍ２の範囲で、及び最も好ましくは５００〜８００Ｎ／ｍｍ２の範囲で弾性率を有する。
【０２４２】
少なくとも１つの熱可塑性ポリマーがポリプロピレンを含む場合、８ｇ／ｍ２の坪量で、通気性フィルムは好ましくは、ＩＳＯ５２７−３にしたがって測定される、１０００〜２５００Ｎ／ｍｍ２の範囲で、より好ましくは１１００〜２４００Ｎ／ｍｍ２の範囲で、及び最も好ましくは２０００〜２３００Ｎ／ｍｍ２の範囲で弾性率を有する。
【０２４３】
更に又はあるいは、８ｇ／ｍ２の坪量で、通気性フィルムは、実施例セクションで概要を述べる方法にしたがって測定される、５０〜７００ｍｂａｒの範囲で、及び最も好ましくは７５〜６００ｍｂａｒの範囲で水柱を有する。
【０２４４】
少なくとも１つの熱可塑性ポリマーがポリエチレン、例えば、ＬＬＤＰＥを含む場合、８ｇ／ｍ２の坪量で、通気性フィルムは好ましくは、実施例セクションで概要を述べる方法にしたがって測定される、７５〜５００ｍｂａｒの範囲で、及び最も好ましくは１５０〜３００ｍｂａｒの範囲で水柱を有する。
【０２４５】
少なくとも１つの熱可塑性ポリマーがポリプロピレンを含む場合、８ｇ／ｍ２の坪量で、通気性フィルムは好ましくは、実施例セクションで概要を述べる方法にしたがって測定される、１００〜７００ｍｂａｒの範囲で、より好ましくは３００〜６００ｍｂａｒの範囲で及び最も好ましくは４００〜５００ｍｂａｒの範囲で水柱を有する。
【０２４６】
更に、通気性フィルムは、良好な表面品質及び皮膚刺激の低下された可能性を有すると理解される。
【０２４７】
通気性フィルムの通気性は、その水蒸気透過率によって測定できる。一実施形態によれば、通気性フィルムは、ＡＳＴＭ３９８にしたがってＬｙｓｓｙ  Ｌ８０−５０００測定装置を用いて測定される、５００〜１００００ｇ／（ｍ２・日）、好ましくは７５０〜８０００ｇ／（ｍ２・日）、及びより好ましくは１０００〜７０００ｇ／（ｍ２・日）の水蒸気透過率（ＷＶＴＲ）を有する。
【０２４８】
一実施形態によれば、通気性フィルムは、上記の方法にしたがってＦＸ  ３０００  Ｈｙｄｒｏｔｅｓｔｅｒを用いて測定される、１００〜５００ｍｂａｒ、好ましくは２００〜４００ｍｂａｒ、及びより好ましくは２５０〜３５０ｍｂａｒの静水圧力を有する。
【０２４９】
一実施形態によれば、通気性フィルムは、ＵＶ吸収剤、光安定剤、加工安定剤、酸化防止剤、熱安定剤、核剤、金属不活性化剤、耐衝撃性改良剤、可塑剤、潤滑剤、レオロジー変性剤、加工助剤、顔料、染料、蛍光増白剤、抗菌薬、帯電防止剤、スリップ剤、粘着防止剤、カップリング剤、分散剤、相溶化剤、脱酸素剤、酸補足剤、マーカー、防曇剤、表面改質剤、難燃剤、発泡剤、煙抑制剤、ガラス繊維、炭素繊維及び／若しくはガラスバブルなどの補強剤、又は前述添加剤の混合物からなる群から選択される添加剤を更に含む。
【０２５０】
好ましくは、添加剤は、ステアリン酸カルシウム、ステアリン酸マグネシウム、ステアリン酸亜鉛、及び乳酸カルシウムなどの長鎖カルボン酸の塩に基づく酸捕捉剤部類から選択されるか、又は、フェノール系酸化防止剤、ベンゾフラノン、ヒドロキシルアミン、ニトロン、チオ相乗剤、及びホスファイト／ホスホナイトに基づく安定剤の部類からの、ヒンダードアミン（ＨＡＬＳ）に基づく光安定剤の部類からの、金属不活性化剤の部類からの、分散剤、カップリング剤、若しくは相溶化剤の部類からの、ハイドロタルサイト、又は任意の前述した添加剤の混合物であってよい。
【０２５１】
適切なフェノール系酸化防止剤は、例えば：オクタデシル−３−（３，５−ジ−ｔｅｒｔ−ブチル−４−ヒドロキシフェニル）プロパン酸、ペンタエリトリトール−テトラキス［３−（３，５−ジ−ｔｅｒｔ−ブチル−４−ヒドロキシフェニル）プロパン酸、トリス（３，５−ジ−ｔｅｒｔ−ブチル−４−ヒドロキシフェニル）イソシアヌレート、１，３，５−トリメチル−２，４，６−トリス（３，５−ジ−ｔｅｒｔ−ブチル−４−ヒドロキシベンジル）ベンゼン、トリエチレングリコール−ビス［３−（３−ｔｅｒｔ−ブチル−４−ヒドロキシ−５−メチルフェニル）プロパン酸、Ｎ，Ｎ’−ヘキサン−１，６−ジイル−ビス［３−（３，５−ジ−ｔｅｒｔ−ブチル−４−ヒドロキシフェニル）プロパンアミドである。
【０２５２】
適切なホスファイト／ホスホナイトは、例えば：トリス−（２，４−ジ−ｔｅｒｔブチルフェニル）−ホスファイト、３，９−ビス（２，４−ジ−ｔｅｒｔ−ブチルフェノキシ）−２，４，８，１０−テトラオキサ−３，９−ジホスファ−スピロ［５．５］ウンデセン、テトラキス（２，４−ジ−ｔｅｒｔ−ブチルフェニル）［１，１−ビフェニル］−４，４’−ジイルビスホスホナイトである。
【０２５３】
適切な立体障害アミンは、例えば：１，１−ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）−ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジン及びコハク酸の縮合生成物、Ｎ，Ｎ’−ビス（２，２，６，６−テトラメチル−４−ピペリジル）ヘキサメチレンジアミン及び４−ｔｅｒｔ−オクチルアミノ−２，６−ジクロロ−１，３，５−トリアジン、トリス（２，２，６，６−テトラメチル−４−ピペリジル）−ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジンの直鎖又は環式縮合生成物、Ｎ，Ｎ’−ビス（２，２，６，６−テトラメチル−４−ピペリジル）ヘキサメチレン−ジアミン及び４−モルホリノ−２，６−ジクロロ−１，３，５−トリアジンの直鎖又は環式縮合生成物、７，７，９，９−テトラメチル−２−シクロウンデシル−１−オキサ−３，８−ジアザ−４−オキソスピロ［４．５］デセン及びエピクロロヒドリンの反応生成物である。
【０２５４】
適切な分散剤は、例えば：長い側鎖を有するコポリマー、及びポリアクリレートブロックコポリマーなどのポリアクリレート；Ｎ，Ｎ’−１，２−エタンジイルビスオクタデカンアミドなどのアルキルアミド；モノステアリルソルビタンエステルなどのソルビタンエステル；チタネート及びジルコネート；ポリプロピレン−アクリル酸コポリマーなどの反応性コポリマー；ポリプロピレン−無水マレイン酸コポリマー；ポリエチレン−グリシジル−メタクリレートコポリマー；ジメチルシランジオール−エチレンオキシドコポリマーなどのポリスチロール−無水マレイン酸−ポリシロキサン交互コポリマー；ポリフェニルシロキサンコポリマー；ポリエチレン−ポリエチレンオキシドブロックコポリマーなどの両親媒性コポリマー；並びにヒドロキシ含有デンドリマーなどのデンドリマーである。
【０２５５】
適切な金属不活性化剤は、例えば、Ｎ，Ｎ’−ビス（３，５−ジ−ｔｅｒｔ−ブチル−４−ヒドロキシフェニルプロピオニル）ヒドラジンであってよい。別の実施形態によれば、金属不活性化剤は、以下の構造の１つ以上から選択されてよい。
【化１】
2019503408.tif 000003
【化２】
2019503408.tif 000004
【０２５６】
好ましい実施形態によれば、通気性フィルムは、少なくとも１つの熱可塑性ポリマー及び表面処理フィラー材料製品を含み、表面処理フィラー材料製品は、
Ａ）少なくとも１つの粉砕（特に湿式粉砕）炭酸カルシウム、好ましくは天然粉砕炭酸カルシウムであって、
−０．２５μｍ〜５μｍ、好ましくは０．７〜４μｍの範囲の重量中央粒径ｄ５０、
−≦１０μｍ、好ましくは≦７．５μｍのトップカット粒径ｄ９８
−窒素及びＩＳＯ９２７７にしたがってＢＥＴ法を使用して測定される、０．５〜３５ｍ２／ｇ、好ましくは０．５〜１５ｍ２／ｇの比表面積（ＢＥＴ）、並びに
−少なくとも１つの粉砕炭酸カルシウム含有フィラー材料の全乾燥重量に基づいて、０．０１〜０．２重量％、好ましくは０．０２〜０．１５重量％の残留全含水率、
を有する粉砕炭酸カルシウム、並びに
Ｂ）少なくとも１つの上記粉砕炭酸カルシウム含有フィラー材料の表面の処理層であって、
ｉ．１つ以上リン酸モノエステル及びその塩反応生成物並びに／若しくは１つ以上のリン酸ジエステル及びその塩反応生成物のリン酸エステルブレンド、並びに／又は
ｉｉ．少なくとも１つの飽和脂肪族直鎖若しくは分岐鎖カルボン酸及びその塩反応生成物、並びに／又は
ｉｉｉ．少なくとも１つの脂肪族アルデヒド及び／若しくはその塩反応生成物、並びに／又は
ｉｖ．少なくとも１つのポリジアルキルシロキサン、並びに／又は
ｖ．ｉ．〜ｉｖ．による材料の混合物、
を含む処理層
を含み、
表面処理フィラー材料製品は、少なくとも１つの粉砕炭酸カルシウム含有フィラー材料の全乾燥重量に基づいて、０．１〜１重量％、好ましくは０．２〜０．０８重量％の量の処理層を含む。
【０２５７】
本発明の通気性フィルムは、当技術分野に既知の任意の方法によって製造されてよい。一実施形態によれば、通気性フィルムの製造プロセスは、
ａ）少なくとも１つの熱可塑性ポリマー及び表面処理フィラー材料製品を含む組成物を提供する工程、並びに
ｂ）工程ａ）の組成物からフィルムを形成する工程、並びに
ｃ）工程ｂ）で得られたフィルムを少なくとも１方向に延伸する工程
を含み、
表面処理フィラー材料製品が、
Ａ）少なくとも１つの粉砕（特に湿式粉砕）炭酸カルシウム含有フィラー材料であって、
−０．１μｍ〜７μｍの範囲の重量中央粒径ｄ５０、
−≦１５μｍのトップカット粒径ｄ９８、
−窒素及びＩＳＯ９２７７にしたがってＢＥＴ法を使用して測定される、０．５〜１５０ｍ２／ｇの比表面積（ＢＥＴ）、並びに
−少なくとも１つの粉砕炭酸カルシウム含有フィラー材料の全乾燥重量に基づいて、≦１重量％の残留全含水率、
を有する材料、並びに
Ｂ）少なくとも１つの粉砕炭酸カルシウム含有フィラー材料の表面の処理層であって、
ｉ．１つ以上リン酸モノエステル及びその塩反応生成物並びに／若しくは１つ以上のリン酸ジエステル及びその塩反応生成物のリン酸エステルブレンド、並びに／又は
ｉｉ．少なくとも１つの飽和脂肪族直鎖若しくは分岐鎖カルボン酸及びその塩反応生成物、並びに／又は
ｉｉｉ．少なくとも１つの脂肪族アルデヒド及び／若しくはその塩反応生成物、並びに／又は
ｉｖ．少なくとも１つのポリジアルキルシロキサン、並びに／又は
ｖ．ｉ．〜ｉｖ．による材料の混合物、
を含む処理層
を含み、
表面処理フィラー材料製品は、少なくとも１つの粉砕炭酸カルシウム含有フィラー材料の全乾燥重量に基づいて、０．１〜３重量％の量の処理層を含む。
【０２５８】
工程ａ）のプロセスにおいて提供される少なくとも１つの熱可塑性ポリマー及び表面処理フィラー材料製品の組成物は、上記構成成分を混合又は配合することによって製造できる。少なくとも１つの熱可塑性ポリマー及び表面処理フィラー材料製品、並びに、存在する場合、他の任意の添加剤は、適切なミキサー、例えば、ヘンシェルミキサー、スーパーミキサー又はタンブラー型ミキサー等を使用して混合されてよい。配合工程は、適切な押出機を用いて、好ましくは二軸押出機（同方向若しくは異方回転）により又は任意の他の適切な連続配合装置、例えば、連続コニーダー（Ｂｕｓｓ）、連続ミキサー（Ｆａｒｒｅｌ  Ｐｏｍｉｎｉ）、リング押出機（Ｅｘｔｒｉｃｏｍ）等により行われてよい。押出からの連続ポリマー塊を、水中ペレット化、偏心ペレット化及びウォータリングペレット化を用いる（ホットカット）ダイフェイスペレット化、又は水中での従来のストランドペレット化を用いる（コールドカット）ストランドペレット化のどちらかによってペレット化して、押出ポリマー塊をペレットへと形成してよい。
【０２５９】
任意に、配合工程はまた、インターナル（バッチ）ミキサー、例えば、バンバリーミキサー（ＨＦ  Ｍｉｘｉｎｇ  Ｇｒｏｕｐ）又はブラベンダーミキサー（Ｂｒａｂｅｎｄｅｒ）等を使用する不連続又はバッチプロセスを用いて実施されてもよい。
【０２６０】
任意の実施形態によれば、工程ａ）のプロセスにおいて提供される組成物は、上記の１つ以上の添加剤を更に含む。
【０２６１】
一実施形態によれば、工程ａ）のプロセスにおいて提供される組成物は、マスターバッチである。好ましい実施形態によれば、マスターバッチは、マスターバッチの全重量に基づいて、５０〜８５重量％で、好ましくは６０〜８５重量％で及びより好ましくは７０〜８０重量％の量で表面処理フィラー材料製品を含む。マスターバッチは、ペレット、ビーズ、又は細粒の形態であってよい。
【０２６２】
本発明の一実施形態によれば、工程ａ）において提供される組成物は、少なくとも１つの熱可塑性ポリマー及び表面処理フィラー材料製品を混合及び／又は混錬して混合物を形成し、かつ得られた混合物を水中で連続的にペレット化することによって得られるマスターバッチ又は化合物である。
連続的にとは、途切れることなく、少なくとも８時間、好ましくは少なくとも２４時間及びより好ましくは１７０時間超を意味する。
【０２６３】
本発明の表面処理フィラー材料製品の使用は、生産率の低下を引き起こす製造プロセスの中断をもたらす恐れのある、マスターバッチ又は化合物の製造時における水浴中の発泡の問題を回避できることを、本発明の発明者らは驚くべきことに見いだした。したがって、本発明の表面処理フィラー材料製品は、マスターバッチ及び化合物の連続製造を可能にし、それによって通気性フィルムのためのマスターバッチ及び化合物の製造効率を上昇させる。
【０２６４】
表面コーティングの浸出リスクは、特にヒトの皮膚と接触するとき、本発明の表面コーティングによって最小限に抑えられる。したがって、本発明の表面処理フィラー材料製品を使用することによって、皮膚刺激の可能性が低下した通気性フィルムを製造できる。
【０２６５】
分散品質を決定するために、フィルター圧力試験を実施した。フィルター圧力試験を市販のＣｏｌｌｉｎ  Ｐｒｅｓｓｕｒｅ  Ｆｉｌｔｅｒ  Ｔｅｓｔ  Ｔｅａｃｈ−Ｌｉｎｅ  ＦＴ−Ｅ２０Ｔ−ＩＳで実施した。試験方法は、Ｅｕｒｏｐｅａｎ  Ｓｔａｎｄａｒｄ  ＥＮ  １３９００−５に従い、それぞれの相当するポリマー組成物（２００ｇの最終的なサンプル当たり１６ｇの有効炭酸カルシウム、希釈剤：ＬＬＤＰＥ  ＥｘｘｏｎＭｏｂｉｌ  ＬＬ  １００１ＶＸ）を用い、１４μｍタイプ３０フィルター（ＧＫＤ  Ｇｅｂｒ．Ｋｕｆｆｅｒａｔｈ  ＡＧ、Ｄｉｉｒｅｎ、ドイツ）を使用して実施し、ここでは溶解ポンプを使用せず、押出スピードを１００ｒｐｍに維持し、溶融温度は２２５〜２３０℃だった（設定温度：１９０℃／２１０℃／２３０℃／２３０℃／２３０℃）。
【０２６６】
本発明の発明者らは、通気性フィルムにおける本発明の表面処理フィラー材料製品の使用が、非常に微細で均一に充填された通気性フィルム材料が生じ得ることを見いだした。いかなる理論にも束縛されるものではないが、フィルム全体にわたり均一な分布バリア及び蒸気透過特性を得るために、フィルム全体にわたってできるだけ均等に分布されるフィラーを有することを必要とする通気性フィルムでの用途に、本発明による特定の表面処理フィラー材料製品の特性は、特に適切になり得ると考えられる。
【０２６７】
マスターバッチは、工程ｂ）のプロセスにおいて直接使用されてもよく、又は工程ｂ）のプロセスの前に１つ以上の熱可塑性ポリマーと混合されてよい。マスターバッチはまた、１つ以上の上記の添加剤と混合できる。好ましい実施形態によれば、マスターバッチは、工程ｂ）のプロセスで直接使用される。
【０２６８】
工程ｂ）のプロセスは、ポリマーフィルムを作製するために使用される任意の周知の技術によって実施されてよい。適切なフィルム押出技術の例は、インフレーション成形又はキャストフィルム押出である。
【０２６９】
工程ｃ）のプロセスで、工程ｂ）のプロセスで得られるフィルムは、少なくとも１方向に延伸される。延伸工程時に、ポリマーは、表面処理フィラー材料製品の表面から剥離されてよく、それによって通気性フィルムに細孔を形成できる。延伸工程ｃ）は、当技術分野に既知の任意の手段によって実施されてよい。
【０２７０】
フィルムは、室温〜熱可塑性ポリマーの軟化点の温度で、ロール法、インターデジタイジング法（ｉｎｔｅｒｄｉｇｉｔｉｚｉｎｇ  ｍｅｔｈｏｄ）、又はテンター法などの周知の技術によって、少なくとも単軸方向に延伸できる。
【０２７１】
一実施形態によれば、工程ｃ）のプロセスにおいて、工程ｂ）で得られるフィルムは、機械方向配向（ＭＤＯ）によって延伸される。当業者に既知であるように、ＭＤＯプロセスは、予熱、配向、アニーリング及び冷却などの一連のステージからなる。通常、フィルムはＭＤＯに入り、必要とされる配向温度に予熱される。配向ステージで、フィルムは、低速回転ローラーと高速回転ローラーの間に挟まれる。所望のフィルム特性に応じて、フィルムは配向の後クエンチ又はアニールされてよい。最終ステージで、フィルムは周囲温度近くに冷却されてよい。
【０２７２】
延伸は、１工程により又はいくつかの工程により、実施されてよい。一実施形態によれば、工程ｃ）のプロセスは、１〜１０回実施される。
【０２７３】
延伸倍率は得られるフィルムの高延伸時のフィルム破損並びに通気性及び蒸気透過を決定し、そのため過度の高延伸倍率及び過度の低延伸倍率を避けることが望ましい。一実施形態によれば、工程ｃ）のプロセスで、工程ｂ）で得られたフィルムは、少なくとも１方向に１．２〜６倍、より好ましくは１．２〜４倍の延伸倍率に延伸される。
【０２７４】
一実施形態によれば、本発明のプロセスの工程ｃ）で、工程ｂ）で得られたフィルムは２方向に延伸される。二軸延伸が実施される場合、例えば第１の方向の延伸が機械方向又はその垂直方向に適用され、次に第２の方向の延伸が第１の方向に対して直角に適用されることが可能である。あるいは、二軸延伸は、機械方向及びその垂直方向で同時に実施されてよい。
【０２７５】
一実施形態によれば、工程ｃ）のプロセスは、約３０〜１６０℃、好ましくは４０〜１３０℃、より好ましくは４５〜８０℃、及び最も好ましくは５０〜７０℃の温度で実施される。
【０２７６】
延伸後に、通気性フィルムの構造を安定させるために必要であれば、ヒートセット処理を実施してよい。ヒートセット処理は、例えば、０．１〜１００秒の期間で、ポリマーの軟化点〜ポリマーのおよそ融点未満の温度の範囲の温度でのヒートセット処理であってよい。
【０２７７】
本発明の発明者らは、本発明の通気性フィルムが良好な通気性及び低いフィルム欠陥レベルを保持することを見いだした。更に、通気性フィルムは、低いメヤニ特性などの良好な色特性及び良好な加工特性を提供でき、かつ押出中の単なる低い圧力上昇が観察される。本発明の通気性フィルムは、乳児用おむつ、成人用失禁製品、又は創傷包帯などの衛生用品に特に適切であり得る。
【０２７８】
本発明の通気性フィルムは、多くの異なる用途で使用できる。一実施形態によれば、通気性フィルムは、衛生用途、医療用途、ヘルスケア用途、ろ過材料、ジオテキスタイル製品、農業用途、園芸用途、衣類、履物製品、鞄製品、家庭用途、工業用途、包装用途、建築用途、又は建設で使用される。
【０２７９】
本発明の更なる態様によれば、本発明の通気性フィルムを含む物品が提供され、ここで物品は、衛生用品、医療製品、ヘルスケア製品、フィルター製品、ジオテキスタイル製品、農業製品、園芸製品、衣類、履物製品、鞄製品、家庭製品、工業製品、包装製品、建築製品、及び建設製品からなる群から選択される。
【０２８０】
好ましくは、衛生用品は、乳児用おむつ（ｄｉａｐｅｒｓ）又はおむつ（ｎａｐｐｉｅｓ）、女性用衛生製品、成人用失禁製品、脱毛用ストリップ、包帯及び創傷包帯、使い捨てバスタオル及びフェイスタオル、使い捨てスリッパ及び履物、表面シート又はカバーストック、消費者用フェイスマスク、レッグカフ（ｌｅｇ  ｃｕｆｆｓ）、収集／分布層、コアラップ（ｃｏｒｅ  ｗｒａｐｓ）、バックシート（ｂａｃｋ  ｓｈｅｅｔｓ）、伸縮性イアー（ｓｔｒｅｔｃｈ  ｅａｒｓ）、ランディングゾーン（ｌａｎｄｉｎｇ  ｚｏｎｅｓ）、ダスティング層（ｄｕｓｔｉｎｇ  ｌａｙｅｒｓ）及び固定システムなどの吸収衛生用品を含む群から選択される。
【０２８１】
好ましくは、医療及びヘルスケア製品は、滅菌できる医療製品、医療包装、手術用使い捨てキャップのようなキャップ、防護衣類、手術用ガウン、手術用マスク及びフェイスマスク、手術着、手術用カバー、手術用ドレープ、ラップ、パック、スポンジ、包帯、ワイプ、ベッドリネン、汚染防止ガウン、検査用ガウン、実験室用白衣、アイソレーションガウン（ｉｓｏｌａｔｉｏｎ  ｇｏｗｎｓ）、経皮薬物送達、シュラウド（ｓｈｒｏｕｄｓ）、アンダーパッド（ｕｎｄｅｒｐａｄｓ）、処置用パック（ｐｒｏｃｅｄｕｒｅ  ｐａｃｋｓ）、ヒートパック、オストミーバッグライナー（ｏｓｔｏｍｙ  ｂａｇ  ｌｉｎｅｒｓ）、固定テープ、インキュベーターマットレス（ｉｎｃｕｂａｔｏｒ  ｍａｔｔｒｅｓｓ）、滅菌ラップ（ＣＳＲラップ）、創傷ケア、コールド／ヒートパック、貼付剤のような薬物送達システムを含む群から選択される。
【０２８２】
好ましくは、衣類、履物及び鞄製品は、オーバーコートのフロント、カラー、フェイシング（ｆａｃｉｎｇｓ）、ウェストバンド（ｗａｉｓｔｂａｎｄｓ）、下襟等のような芯地、使い捨て下着、靴ひも小穴強化材、運動靴及びサンダル強化材並びにインナーソールの裏地等のような靴構成材料、鞄構成材料、結合剤、組成物及び（洗濯）注意事項ラベルを含む群から選択される。
【０２８３】
好ましくは、包装製品は、乾燥剤の包装、吸着剤の包装、ギフトボックス、ファイルボックス、不織布バッグ、ブックカバー、封筒、エクスプレスエンベロープ（Ｅｘｐｒｅｓｓ  ｅｎｖｅｌｏｐｅｓ）、宅配バッグ等のような芯地を含む群から選択される。
【０２８４】
好ましくは、建築及び建設製品は、ハウスラップ（ｈｏｕｓｅ  ｗｒａｐ）、アスファルトオーバーレイ（ａｓｐｈａｌｔ  ｏｖｅｒｌａｙ）、道路及び鉄道の道床、ゴルフコート及びテニスコート、壁装材の裏地、音響用壁装材、屋根材及びタイルの下張り、土壌安定材及び道路の下敷き、基礎安定材、浸食制御、用水路建設、排水システム、ジオメンブレン保護、霜よけ、農業用マルチ、池及び用水路のウォーターバリア、並びに暗渠排水用砂侵入バリアを含む群から選択される。
【０２８５】
本発明の範囲及び関心の対象は、本発明のある実施形態を例示し非制限的である以下の実施例に基づいてより理解されよう。
【図面の簡単な説明】
【０２８６】
【図１】サンプル３のＳＥＭ画像を示す。
【図２】サンプル６のＳＥＭ画像を示す。
【図３】サンプル９のＳＥＭ画像を示す。
【図４】サンプル１２のＳＥＭ画像を示す。
【発明を実施するための形態】
【０２８７】
実施例
１  測定方法及び材料
以下に、実施例で実施される測定方法及び材料が記載される。
【０２８８】
粒径
未処理粉砕炭酸カルシウム含有フィラー材料の粒子分布を、米国のＭｉｃｒｏｍｅｒｉｔｉｃｓ社のＳｅｄｉｇｒａｐｈ  ５１２０を使用して測定した。方法及び機器は、当業者に既知であり、一般的にフィラー及び顔料の粒径を決定するために使用される。測定を、０．１重量％Ｎａ４Ｐ２Ｏ７を含む水溶液中で実施した。高速攪拌機及び超音波を使用してサンプルを分散させた。
【０２８９】
比表面積（ＢＥＴ）
比表面積を、窒素及びＩＳＯ９２７７にしたがうＢＥＴ法を使用して測定した。
【０２９０】
灰分
マスターバッチ中の灰分［％］を、５７０℃で２時間焼却炉に入れた焼却るつぼ中のサンプルの灰化によって決定した。灰分を、残留している無機残留物の全量として測定した。
【０２９１】
破断時の力
破断時の力の測定を、ＩＳＯ５２７−３にしたがって実施した。フィルム試験片の幅は１５ｍｍであり、試験長さは５ｃｍだった。
【０２９２】
破断時の最大伸び
破断時の伸び測定を、ＩＳＯ５２７−３にしたがって実施した。フィルム試験片の幅は１５ｍｍであり、試験長さは５ｃｍだった。
【０２９３】
引張弾性率（弾性率）
引張弾性率測定を、ＩＳＯ５２７−３にしたがって実施した。フィルム試験片の幅は１５ｍｍであり、試験長さは５ｃｍだった。弾性率は、０．０２％と２％の伸長での点の間の引張試験曲線の傾斜と一致した。
【０２９４】
フィルムの目視による評価
フィルムサンプルを光学顕微鏡下に置いた。炭酸カルシウム凝集体は、下方からの照明で黒く見え、上方からの照明で白く見える。
【０２９５】
水蒸気透過率（ＷＶＴＲ）
通気性フィルムのＷＶＴＲ値を、ＡＳＴＭ  Ｅ３９８にしたがって、Ｌｙｓｓｙ  Ｌ８０−５０００（ＰＢＩ−Ｄａｎｓｅｎｓｏｒ  Ａ／Ｓ、デンマーク）測定装置を用いて測定した。
【０２９６】
静水圧力試験（水柱）
静水圧力試験を、ＡＡＴＣＣ試験方法１２７−２０１３、ＷＳＰ８０．６及びＩＳＯ８１１と同等である手順にしたがって実施した。フィルムサンプル（試験面積＝１０ｃｍ２）を試験ヘッドリザーバーに取付けてカバーを形成した。このフィルムサンプルを標準水圧に供し、水圧を、フィルムの外表面に漏れが現れるか又はフィルム破損の結果として水の吹き出しが生じるまで、一定速度で上昇させた（圧力速度勾配＝１００ｍｂａｒ／分）。水圧を、フィルムサンプルの３つの分離領域における漏れの最初の兆候時に又は吹き出しが生じたときに達した静水頭高さとして測定した。頭高さの結果を、試験片について水圧のセンチメートル又はミリバールで記録した。高い値は、透水への高い抵抗を示した。ＴＥＸＴＥＳＴ  ＦＸ−３０００、Ｈｙｄｒｏｓｔａｔｉｃ  Ｈｅａｄ  Ｔｅｓｔｅｒ（Ｔｅｘｔｅｓｔ  ＡＧ、スイス）を静水圧力測定に使用した。
【０２９７】
２  材料
ＣＣ１（発明）：スイスのＯｍｙａ  Ｉｎｔｅｒｎａｔｉｏｎａｌ  ＡＧから市販されている天然粉砕炭酸カルシウム（ｄ５０：０．８μｍ；ｄ９８：３μｍ、＜０．５μｍの粒子含量＝３５％）、天然粉砕炭酸カルシウムの全重量に基づいて、２．２重量％ステアリン酸（Ｓｉｇｍａ−Ａｌｄｒｉｃｈ、Ｃｒｏｄａから市販）で表面処理。ＢＥＴ：８．５ｍ２／ｇ
【０２９８】
ＣＣ２（発明）：スイスのＯｍｙａ  Ｉｎｔｅｒｎａｔｉｏｎａｌ  ＡＧから市販されている天然粉砕炭酸カルシウム（ｄ５０：１．７μｍ；ｄ９８：６μｍ、＜０．５μｍの粒子含量＝１２％）、天然粉砕炭酸カルシウムの全重量に基づいて、１．０重量％ステアリン酸（Ｓｉｇｍａ−Ａｌｄｒｉｃｈ、Ｃｒｏｄａから市販）で表面処理。ＢＥＴ：３．４ｍ２／ｇ。
【０２９９】
Ｐ１：ＬＬＤＰＥ  Ｄｏｗｌｅｘ  ２０３５Ｇ（ＭＦＲ：６ｇ／１０分（１９０℃、２．１６ｋｇ）、密度：技術データシートにより０．９１９ｇ／ｃｍ３）、米国のＤｏｗ  Ｃｈｅｍｉｃａｌ  Ｃｏｍｐａｎｙから市販。
【０３００】
Ｐ２：ＬＤＰＥ  Ｄｏｗ  ＳＣ  ７６４１（ＭＦＲ：２ｇ／１０分（１９０℃、２．１６ｋｇ）、密度：技術データシートにより０．９２３ｇ／ｃｍ３）、米国のＤｏｗ  Ｃｈｅｍｉｃａｌ  Ｃｏｍｐａｎｙから市販。
【０３０１】
Ｐ３：ポリエチレン  Ｅｌｉｔｅ  ５２３０Ｇ（ＭＦＲ：４ｇ／１０分（１９０℃、２．１６ｋｇ）、密度：技術データシートにより０．９１６ｇ／ｃｍ３）、米国のＤｏｗ  Ｃｈｅｍｉｃａｌ  Ｃｏｍｐａｎｙから市販。
【０３０２】
Ｐ４：ポリプロピレンホモポリマーＢｒａｓｋｅｍポリプロピレンＨ３５８−０２（ＭＦＲ：２．１ｇ／１０ｍｉｎ（２３０℃、２．１６ｋｇ）、密度：技術データシートにより０．９００ｇ／ｃｍ３）、Ｂｒａｓｋｅｍ  Ｅｕｒｏｐｅ  ＧｍｂＨから市販。
【０３０３】
３  実施例
実施例１−化合物（ＣＯ）の調製
５０重量％ＣＣ１又はＣＣ２を含有する化合物をそれぞれ、実験室規模のＢｕｓｓ混錬機（Ｂｕｓｓ  ＡＧからのＰＲ４６、スイス）で連続的に作製した。得られた化合物を、２０と２５℃の間の開始温度を有する水浴中でスプリングロードペレタイザー（ｓｐｒｉｎｇ  ｌｏａｄ  ｐｅｌｌｅｔｉｚｅｒ）、型式ＳＬＣ（Ｇａｌａ、米国）でペレット化した。作製した化合物の組成及びフィラー含量を、以下の表１にまとめる。正確なフィラー含量を、灰分によって決定した。
【０３０４】
【表１】
2019503408.tif 000005
【０３０５】
表１に示す結果は、良好な品質を有する化合物が製造されたことを裏付ける。
【０３０６】
実施例２−通気性フィルムの作製
実施例１の化合物を使用して、通気性フィルムを、統合ＭＤＯ−ＩＩユニット（Ｄｒ．Ｃｏｌｌｉｎ  ＧｍｂＨ、ドイツ）を備えるパイロット押出キャストフィルムラインによって製造し、押出機の温度設定は１９５℃−２１０℃−２３０℃−２３０℃であり、押出機の回転速度はそれぞれ、およそ３５ｒｐｍ及び２０ｒｐｍだった。延伸ユニットの回転速度を、「良好な」延伸フィルムが達成されるまで変化させ最適化した。
【０３０７】
得られた通気性フィルムのフィルム品質を目視で検査し、フィルムを、それらの水蒸気透過率（ＷＶＴＲ）及び静水圧力に関して試験した。結果を次の表２に示す。
【０３０８】
【表２】
2019503408.tif 000006
【０３０９】
表２に示す結果は、本発明の通気性フィルムが良好な品質及び通気性を有することを裏付けた。
【０３１０】
サンプル３、６、９及び１２のＳＥＭ画像を図１〜４に示す。
【０３１１】
得られた通気性フィルムの破断時の力、弾性率並びに機械方向及び横方向の破断時における伸びなどの機械的特性を、表３及び４にまとめる。
【０３１２】
【表３】
2019503408.tif 000007
【０３１３】
【表４】
2019503408.tif 000008
【図１】
2019503408.tif 000009
【図２】
2019503408.tif 000010
【図３】
2019503408.tif 000011
【図４】
2019503408.tif 000012
【国際調査報告】
2019503408.tif 000013
2019503408.tif 000014
2019503408.tif 000015
2019503408.tif 000016
2019503408.tif 000017